(57)【要約】  弾性複合ヤーン（１）、とくには弾性織物複合ヤーンのためのフィラメント状コア（３）であって、少なくとも２つの弾性パフォーマンスフィラメント（１１，１３）を含んでおり、前記少なくとも２つの弾性パフォーマンスフィラメントの各々は、そのパッケージ長さの少なくとも約２倍に引き伸ばすことが可能であり、そのパッケージ長さの２倍の引き伸ばしから解放された後に少なくとも９０％から１００％までの弾性リカバリを有する、フィラメント状コア（３）。
2018510976.tif 000002
【特許請求の範囲】
【請求項１】
弾性複合ヤーン（１）、とくには弾性織物複合ヤーンのためのフィラメント状コア（３）であって、
少なくとも２つの弾性パフォーマンスフィラメント（１１，１３）を含んでおり、
前記少なくとも２つの弾性パフォーマンスフィラメント（１１，１３）の各々は、そのパッケージ長さの少なくとも約２倍に引き伸ばすことが可能であり、且つ、そのパッケージ長さの２倍の引き伸ばしから解放された後に少なくとも９０％から１００％までの弾性リカバリを有する、フィラメント状コア（３）。
【請求項２】
前記少なくとも２つの弾性パフォーマンスフィラメント（１１，１３）は、互いに係合し、当該フィラメント状コア（３）の長手方向に沿って、中断のある接触領域または接触面（１０）、あるいは連続的な接触領域または接触面（１０）をもたらしており、
とくには、接続領域が、前記少なくとも２つの弾性パフォーマンスフィラメント（１１，１３）を撚り合わせ、さらには／あるいは入り交じらせることによって実現されており、
とくには、前記弾性複合ヤーン（１）の伸び時に、前記少なくとも２つの弾性パフォーマンスフィラメント（１１，１３）によってもたらされるそれぞれのリカバリ力（Ｆ）は、互いに異なる、請求項１に記載のフィラメント状コア（３）。
【請求項３】
前記少なくとも２つの弾性パフォーマンスフィラメント（１１，１３）は、少なくとも２つの、撚り合わせられた、および／または弾性的なパフォーマンスフィラメント（１１，１３）ゆえに、好ましくは連続的な、とくには螺旋状の摩擦接触が前記少なくとも２つの弾性パフォーマンスフィラメントの間にもたらされるように、かつ／または綿繊維などの布地繊維などの追加の摩擦増加要素が前記フィラメントの間に少なくとも部分的に保持され、とくにはクランプされるように、撚り合わせられ、さらには／あるいは入り交じらされており、かつ／または、
前記少なくとも２つの弾性パフォーマンスフィラメントは、ナイロンフィラメントなどのさらなる非弾性フィラメントへと接続されており、
とくには、相互接続は、前記少なくとも２つの弾性フィラメントのうちの第１の弾性フィラメント（１１）が、好ましくは第１の製造工程に従って前記非弾性フィラメントと撚り合わせられ、さらには／あるいは入り交じらされ、撚り合わせられ、さらには／あるいは入り交じらされた前記非弾性フィラメントと前記弾性パフォーマンスフィラメント（１１）との対が、撚り合わせおよび／または入り交じらせによって第２の弾性パフォーマンスフィラメント（１３）へと接続されることで実現され、
とくには例えば綿繊維などの布地繊維などの追加の摩擦増加要素が、前記それぞれのフィラメントの間に保持および／またはクランプされる、請求項１または２に記載のフィラメント状コア（３）。
【請求項４】
例えばパッケージ長さの１．２、１．５、２．０、２．５、および／または３．０倍の伸びなどの当該フィラメント状コア（３）の所与の伸び、またはパッケージ長さの１．０〜２．０倍の所与の伸び領域において、当該フィラメント状コア（３）の前記少なくとも２つの弾性パフォーマンスフィラメント（１１，１３）は、異なるリカバリ力（Ｆ）をもたらし、かつ／または
当該フィラメント状コア（３）の前記少なくとも２つの弾性パフォーマンスフィラメント（１１，１３）は、とくには前記弾性複合ヤーンの弾性伸びの基本的に少なくとも５０％、少なくとも８０％、または全体において、とくには共通の弾性伸びについて異なる弾性率（ヤング率）を有するように構造付けられ、さらには／あるいは構成されている、請求項１から３のいずれか一項に記載のフィラメント状コア（３）。
【請求項５】
フィラメント状コア（３）は、好ましくは非線形、非放物線、および／または屈折のある経過を有する非線形な応力−歪み挙動をもたらすように構成されており、
前記応力−歪み挙動は、当該フィラメント状コア（３）の連続的な弾性伸びに応じた応力勾配が、とくには連続した伸びに対する該応力勾配の傾きが急に変化し、とくには劇的に立ち上がる点で不連続となるブレーク点を示し、
とくには、前記ブレーク点よりも下の伸び領域が、小さな応力勾配を有する快適ゾーンを確立し、前記ブレーク点よりも上の伸び領域が、大きな応力勾配をもたらす、ことを特徴とする請求項１から４のいずれか一項に記載のフィラメント状コア（３）。
【請求項６】
フィラメント状コア（３）は、当該フィラメント状コア（３）の反発力を増強するための力シフト機構を備えており、
前記力シフト機構は、当該フィラメント状コア（３）の弾性伸びのレートに依存する所定のシフト点を定めており、
とくには、前記力シフト機構は、当該フィラメント状コア（３）の伸びの開始時に、該伸ばされたフィラメント状コア（３）によってもたらされる弾性リカバリ力が、前記少なくとも２つの弾性パフォーマンスフィラメント（１１，１３）のうちの少なくとも１つの活発な弾性パフォーマンスフィラメント（１１または１３）によって実現され、残りの弾性パフォーマンスフィラメント（１３または１１）は、基本的にリカバリ力をもたらさない非活発な状態のままであるように予め設定され、
とくには、前記シフト点は、とくには前記非活発な弾性パフォーマンスフィラメント（１３または１１）がリカバリ力をもたらす上で活発になり始める当該フィラメント状コア（３）の所定の伸びのレート、好ましくは所定の伸びの長さに位置するように設定され、
とくには、前記力のシフト点は、パッケージ長さの０％または５％よりも大きく、パッケージ長さの１００％よりも小さい当該フィラメント状コア（３）の伸び、とくには１０％または２０％と５０％との間の当該フィラメント状コア（３）の伸びに設定される、ことを特徴とする請求項１から５のいずれか一項に記載のフィラメント状コア（３）。
【請求項７】
当該フィラメント状コア（３）の第１の弾性パフォーマンスフィラメント（１１）が、少なくとも１．０、とくには少なくとも２．０である第１のドラフト比を有し、
当該フィラメント状コア（３）の第２の弾性パフォーマンスフィラメント（１３）が、０．１、０．２、０．３、０．５、１．０よりも大きく、とくには１．５または２．０よりも大きい第２のドラフト比を有し、
前記第１および第２のドラフト比は、互いに少なくとも０．１、好ましくは少なくとも０．１、０．２、０．３、０．５、０．８、または１．０だけ異なり、
とくには前記第１および第２のドラフト比の間の差は、０．２、０．５、または１．０よりも大きく、かつ／または２．０よりも小さく、とりわけ０．２と２．０との間または０．４と１．５との間である、ことを特徴とする請求項１から６のいずれか一項に記載のフィラメント状コア（３）。
【請求項８】
第３の随意によるさらなる弾性パフォーマンスフィラメントが、前記第１または第２のドラフト比の一方と同じであり、あるいは少なくとも０．１、好ましくは０．５、０．８、または１．０だけ前記第１または第２のドラフト比と異なる第３の随意によるさらなるドラフト比を備え、
前記第３のさらなるドラフト比と前記それぞれの他のドラフト比との間のそれぞれの差は、０．１、０．３、または０．５よりも大きく、かつ／または２．０よりも小さく、とりわけ０．１と１．０との間または０．３と０．８との間である、ことを特徴とする請求項１から７のいずれか一項に記載のフィラメント状コア（３）。
【請求項９】
前記第１のドラフト比は、１．０と２．０との間、好ましくは１．０と１．５との間であり、前記第２のドラフト比は、少なくとも１．５、好ましくは１．５と４．０または２．０と３．５との間であり、かつ／または
前記少なくとも２つの弾性パフォーマンスフィラメント（１１，１３）ならびに好ましくは第３の弾性パフォーマンスフィラメントおよび随意によるさらなる弾性パフォーマンスフィラメントは、５．０、４．５、４．０、３．５、３．０、２．５、または２．０よりも小さいそれぞれのドラフト比を有する、ことを特徴とする請求項１から８のいずれか一項に記載のフィラメント状コア（３）。
【請求項１０】
当該フィラメント状コア（３）の形成に使用される少なくとも２つの弾性パフォーマンスフィラメント（１１，１３）は、前記少なくとも２つの弾性パフォーマンスフィラメント（１１，１３）を取り付けられていない状態でそれぞれのパッケージ長さの少なくとも約１．２、１．５、２．０、および／または３．０倍に弾性的に引き伸ばしたときに、前記少なくとも２つの弾性パフォーマンスフィラメント（１１，１３）のそれぞれのリカバリ力（Ｆ）が互いに異なり、第１の弾性パフォーマンスフィラメント（１１）のリカバリ力が第２の弾性パフォーマンスフィラメントの第２のリカバリ力よりも少なくとも３％、１０％、または２０％大きい、という点で、異なる構造とされている、ことを特徴とする請求項１から９のいずれか一項に記載のフィラメント状コア（３）。
【請求項１１】
当該フィラメント状コア（３）の形成に使用される少なくとも２つの弾性パフォーマンスフィラメント（１１，１３）は、異なる厚さを備え、
該厚さの差は、２または５デニールよりも大きく、とくには前記少なくとも２つの弾性パフォーマンスフィラメント（１１，１３）の厚さは、２０、４０、７０、１０５、１４０デニールから選択される、ことを特徴とする請求項１から１０のいずれか一項に記載のフィラメント状コア（３）。
【請求項１２】
当該フィラメント状コア（３）は、少なくとも１つの非弾性コントロールフィラメント（１５）をさらに備え、
該少なくとも１つの非弾性コントロールフィラメント（１５）は、恒久的な変形を生じることなく最大長さを超えて引き伸ばすことが不可能であり、
前記最大長さは、該少なくとも１つの非弾性コントロールフィラメント（１５）のパッケージ長さの１．５倍よりも小さい、ことを特徴とする請求項１から１１のいずれか一項に記載のフィラメント状コア（３）。
【請求項１３】
弾性複合ヤーン（１）、とくには弾性コア紡糸ヤーンであって、
請求項１から１２のいずれか一項に記載のフィラメント状コア（３）を備え、とくには前記フィラメント状コア（３）を囲むステープルまたは繊維で構成された繊維シース（５）を備え、
とくには前記繊維は、綿繊維、ウール繊維、ポリエステル繊維、レーヨン繊維、および／またはナイロン繊維である、弾性複合ヤーン（１）。
【請求項１４】
とくには織られ、あるいは編まれた請求項１３に記載の弾性複合ヤーン（１）で製作されたデニム布地などの布地、衣類、など。
【請求項１５】
とくには請求項１から１２のいずれか一項に記載のフィラメント状コア（３）、またはとくには請求項１３に記載の弾性複合ヤーン（１）を製造するための方法であって、
パッケージ長さの少なくとも約２倍に引き伸ばすことが可能であり、パッケージ長さの２倍への引き伸ばしから解放された後に少なくとも９０％から１００％までの弾性リカバリを有する少なくとも２つの弾性パフォーマンスフィラメント（１１，１３）を別々にもたらすステップと、
随意により、恒久的な変形を生じることなく最大長さを超えて引き伸ばすことが不可能であり、前記最大長さはパッケージ長さの１．５倍よりも小さい少なくとも１つの非弾性コントロールフィラメント（１５）をもたらすステップと
を含む方法。
【請求項１６】
前記少なくとも２つの弾性パフォーマンスフィラメント（１１，１３）に２つの異なるドラフト比が適用され、該ドラフト比は、少なくとも０．１、０．２、０．３、０．４、０．５、０．７、または１．０だけ互いに異なり、好ましくは４．５、４．０、３．５、３．０、２．５、または２．０よりも小さい、請求項１５に記載の方法。
【請求項１７】
前記フィラメント状コア（３）を形成するために前記少なくとも２つの弾性パフォーマンスフィラメント（１１，１３）を入り交じらせ、さらには／または撚り合わせるなど、結合させるステップをさらに含み、かつ／または
前記少なくとも２つの弾性パフォーマンスフィラメント（１１，１３）および／または随意による前記少なくとも１つの非弾性コントロールフィラメント（１５）の周囲、あるいは前記フィラメント状コア（３）の周囲に、繊維シース（５）を設けるステップをさらに含む、請求項１５または１６に記載の方法。
【請求項１８】
繊維シース（５）を製作するための綿繊維などの繊維の少なくとも２つの別々のロービング（５５，５７）が供給され、前記少なくとも２つの弾性パフォーマンスフィラメント（１１，１３）および随意による前記少なくとも１つの非弾性コントロールフィラメント（１５）がとくにはフィラメント状コア（３）を形成すべく合流する前に、各々の弾性パフォーマンスフィラメント（１１，１３）および／または前記非弾性コントロールフィラメント（１５）の周囲に繊維サブシース（７７，７９）が紡糸され、
とくには繊維サブシース（７７，７９）を受け取っていない前記少なくとも１つの非弾性コントロールフィラメント（１５）が、前記サブシース（７７，７９）で覆われた前記少なくとも１つの非弾性コントロールフィラメント（１５）と合流させられる、請求項１５から１７のいずれか一項に記載の方法。
【請求項１９】
とくには請求項１〜１２のいずれか一項に記載のフィラメント状コア（３）、および／またはとくには請求項１３に記載の弾性複合ヤーン（１）を製造するための設備（５１）であって、
少なくとも２つの弾性パフォーマンスフィラメント（１１，１３）を別々にもたらすための少なくとも２つの別々の供給部と、随意による１つの非弾性コントロールフィラメント（１５）を別途供給するための少なくとも１つのさらなる供給部と、随意による前記弾性パフォーマンスフィラメント（１１，１３）のための少なくとも１つのドラフト比発生装置とを備えており、
前記ドラフト比発生装置は、前記少なくとも２つの弾性パフォーマンスフィラメント（１１，１３）が、とくには少なくとも０．１、好ましくは少なくとも０．２、０．３、０．４、０．５、０．８、または１．０だけ互いに異なるそれぞれのドラフト比にて前記弾性複合ヤーン（１）に導入されるように調節され、あるいは調節可能である設備（５１）。
【請求項２０】
前記ドラフト比発生装置は、各々の弾性パフォーマンスフィラメント（１１，１３）について、該弾性パフォーマンスフィラメント（１１，１３）を受け取るための円柱形の外面を有する回転可能に支持されたバー（６２ａ、６２ｂ；６２ｃ、６２ｄ）と該バー（６２ａ、６２ｂ；６２ｃ、６２ｄ）に転がり接触したウェイトロール（８３）との対を備え、
前記２つのバーは、少なくとも１つまたは２つのサーボエンジン（６８、６８ａ、６８ｂ、６８ｃ、６８ｄ）などの駆動部によって駆動され、かつ／または各々のバーが、１つのサーボエンジンなどの１つの駆動部に組み合わせられ、
前記バー（６２ａ、６２ｂ；６２ｃ、６２ｄ）と前記駆動部との間の力の伝達の接続は、ベルト（７４、７４ａ、７４ｂ、７４ｃ、７４ｄ）によって実現される、請求項１９に記載の設備（５１）。
【請求項２１】
前記ドラフト比発生装置（６１）は、少なくとも２つの個別に支持されたディスクホイールを備える回転可能に支持されたドラム構造（７２）を備え、
１つの弾性パフォーマンスフィラメント（１１，１３）が、１つのディスクホイール（６５ａ、６５ｂ、６５ｃ）に組み合わせられ、
各々のディスクホイール（６５ａ、６５ｂ、６５ｃ）は、該ディスクホイール（６５ａ、６５ｂ、６５ｃ）の回転速度を調節するために駆動部またはフレームに組み合わせられている、請求項２０に記載の設備（５１）。
【請求項２２】
繊維シース（５）を製作するための綿繊維などの繊維の少なくとも２つの別々のロービング（２１ａ、２１ｂ）を別々に供給するための少なくとも２つの別々のロービング供給部をさらに備え、
とくには各々の別々の繊維ロービングについて、弾性パフォーマンスフィラメント（１１，１３）がとくには前記２つの繊維ロービングの中心に想定され、
とくには前記それぞれの弾性パフォーマンスフィラメント（１１，１３）を含んでいる前記２つの繊維ロービングが、とくには前記２つの別々のロービングおよび前記それぞれの弾性パフォーマンスフィラメントが組み合わせられた後に一体に紡糸される、請求項２０または２１に記載の設備（５１）。
【請求項２３】
紡糸ステーション（７３）、とくにはリング紡糸ステーションをさらに備え、かつ／または
フィラメント合流ステーション（７５）が、フィラメント供給方向に関して前記ドラフト比発生装置（６１）の下流に配置され、
前記紡糸ステーション（７３）は、前記ドラフト比発生装置（６１）の下流かつ前記フィラメント合流ステーション（７５）の上流に配置され、前記フィラメント合流ステーション（７５）には最終ヤーンパッケージ（８１）が続いており、
とくには前記紡糸ステーション（７３）は、前記少なくとも２つの弾性パフォーマンスフィラメント（１１，１３）を繊維サブシース（７７，７９）で覆うために該少なくとも２つの弾性パフォーマンスフィラメント（１１，１３）にのみ組み合わせられている、請求項２０から２２のいずれか一項に記載の設備（５１）。
【発明の詳細な説明】
【技術分野】
【０００１】
本発明は、弾性複合ヤーンあるいは伸縮ヤーンまたはスレッドのためのフィラメント状コアに関する。さらに、本発明は、織り、編み、かぎ針編み、結び目付け、またはプレスなどの織物製造手順によって本発明によるヤーンに基づいて製造された布地または織物に関する。とくに、本発明は、デニムまたはジーンズ布地に関する。さらに、本発明は、弾性複合ヤーンを製造するための装置または機械ならびに方法に関する。
【背景技術】
【０００２】
典型的には、ヤーンは、ウール、フレックス、綿、または他の材料の繊維を紡糸してヤーンまたはスレッドと呼ばれる長いストランドを得ることによって典型的に製造される。とくに、本発明によるヤーンは、織物または布地、とりわけジーン布地、デニム、またはダンガリーを製造するために使用される。弾性的に伸縮することができるヤーンを提供するために、ヤーンに１つ以上の弾性パフォーマンスフィラメントで構成されるフィラメント状コアを組み込むことが知られている。ヤーンは、ボビンに用意された長い連続長のストランドである。通常は、ヤーンの外側、すなわちシースまたはコートが、とくには綿の繊維を互いに組み合わせることによって実現される。
【０００３】
本発明によるフィラメント状コアは、弾性複合ヤーンの製造プロセス中に製造されても、あるいは予め製造された中間製品としてヤーンの製造に供されてもよい。織物の製造における使用に適した本発明によるヤーンは、少なくとも２本の弾性パフォーマンスフィラメントで構成される前記フィラメント状コアと、フィラメント状コアを取り囲む繊維からなる随意による繊維シースとを備えなければならない。「フィラメント」は、とくには、きわめて長く、あるいは不定の長さであるサブストランドユニットを意味する。この（モノ）フィラメントは、ワンピースストランドまたは成形ストランドとして現れるが、本特許明細書の意味におけるフィラメントであっても、前記形態のモノフィラメントを形成すべく配置される複数のサブ繊維（マイクロファイバ）によって形成することが可能である。本発明によるヤーンを製造するために、そのようなフィラメントを、とくには不定の長さの複数のサブ繊維で作られていても、一様に処理されるべき単一のサブ製品として製造プロセスに組み込むことができる。
【０００４】
国際公開第２００８／１３０５６３号パンフレットが、少なくとも１つのそのような弾性パフォーマンスフィラメントと１つの非弾性コントロールフィラメントとを有するフィラメント状コアで構成された弾性複合ヤーンを開示している。前記フィラメント状コアは、スパンステイブル繊維からなる繊維シースによって取り囲まれている。国際公開第２００８／１３０５６３号パンフレットの図２および図３の実施形態によれば、フィラメント状コアは、１つの弾性パフォーマンスフィラメントおよび１つの非弾性コントロールフィラメントの両方を含む。
【０００５】
さらに、国際公開第２０１２／０６２４８０号パンフレットから、フィラメントコアと、綿繊維で作られてフィラメントコアを取り囲んでいる繊維シースとを含む複合伸縮ヤーンが知られている。フィラメント状コアは、１つの弾性パフォーマンスフィラメントと１つの非弾性コントロールフィラメントとによって実現されている。前記非弾性コントローラフィラメントは、欧州特許第１８４６６０２号明細書に開示されているようなＰＴＴ／ＰＥＴ二成分弾性マルチエステルなどであってよい。
【０００６】
本発明の発明者は、デニム布地などの織物材料を製造するために使用される上述の従来からの弾性ヤーンは、リカバリとしての不充分な弾性挙動に悩まされていることに気が付いた。弾性リカバリは、ヤーンが最初に引張応力を加えることによって変形させられ、その後にこの応力が取り除かれた後に、元の長さを再び得ることができる点で、弾性ヤーンにとって重要な特性である。弾性ヤーンのリカバリ特性が充分でなく、あるいは低すぎる場合、望ましくない伸び作用が生じる可能性がある。伸び作用は、弾性ヤーンが、弾性ヤーンを応力が加えられる前の元の状態に戻すための充分な弾性リカバリをもたらさないため、望ましくない。布地製品、とりわけ弾性ヤーンに基づいて織られた布地で作られたズボンを微視的に考慮すると、ズボンの膝および後ろの領域などの応力の大きい織物布地において、伸び作用が、織物製品を消費者にとって無用にしかねない不適切なスラギーフィットを引き起こす。しかしながら、そのような布地がより強い弾性リカバリを有するように設計される場合、そのような布地は、とくには膝および後ろの部分と同じ応力ピークを被ることがない腕または脚のスリーブなどの領域において、消費者にとってより不快なフィットをもたらしかねない。この望ましくない窮屈なフィットは、「コルセット」現象として知られている。
【先行技術文献】
【特許文献】
【０００７】
【特許文献１】国際公開第２００８／１３０５６３号パンフレット
【特許文献２】国際公開第２０１２／０６２４８０号パンフレット
【特許文献３】欧州特許第１８４６６０２号明細書
【発明の概要】
【発明が解決しようとする課題】
【０００８】
本発明の目的は、とりわけ織物材料または布地の製造に使用される弾性ヤーンなど、とくには上述の欠点を克服する弾性複合ヤーンのためのコアであって、伸び作用がとくには大きな応力が加わる場合において低減されるが、とくには織物製品において、好ましくは着用の快適さが、同じ織物製品のうちのより小さい応力に曝される領域においてきわめて一定に保たれるコアを提供することにある。
【課題を解決するための手段】
【０００９】
この目的は、請求項１の特徴によって解決される。
【００１０】
本発明によれば、弾性複合ヤーン、とくには好ましくはとりわけ横糸および／または経糸として織物の製造における使用に適するべき弾性織物ヤーンのためのフィラメント状コアが、少なくとも２つの弾性パフォーマンスフィラメントを備え、これら少なくとも２つの弾性パフォーマンスフィラメントの各々は、そのパッケージ長さの少なくとも約２倍に引き伸ばすことが可能であり、そのパッケージ長さの２倍の引き伸ばしから解放された後に少なくとも９０％から１００％までの弾性リカバリを有する。弾性ヤーンに関してフィラメント状コアによってもたらされるリカバリ力を大きくするために、本発明の発明者は、弾性複合ヤーンに使用される単一の弾性パフォーマンスフィラメントの質量／密度を単純に増加させることが、実際にリカバリ力を増加させるが、とくには弾性複合ヤーンのフィラメント状コアを製作するための製造プロセスの効率により、弾性パフォーマンスフィラメントに関する寸法の増大は限定されることに気が付いた。例えば、１００デニールを超える質量密度を有する弾性パフォーマンスフィラメントは、容易かつ効率的に処理することができないが、５０デニールまたは６０デニール未満の質量／密度をそれぞれ有する２つの別々の弾性パフォーマンスフィラメントであれば、これら２つの細かい弾性パフォーマンスフィラメントを処理することは、はるかに効果的かつ簡単であることが判明した。驚くべきことに、２つ以上の弾性パフォーマンスフィラメントを使用すると、リカバリ力が各々の単一の特定の弾性パフォーマンスフィラメントに関して２倍の質量／密度を提供することによって単純に増加するだけでなく、むしろ粘着および滑りなどの２つの弾性パフォーマンスフィラメントの間の相互作用ゆえに、フィラメント状コアの弾性挙動が大きく改善されることが明らかになった。この相互作用は、少なくとも２つの弾性パフォーマンスフィラメントの配置の仕方によって調整および変更可能である。少なくとも２つの弾性パフォーマンスフィラメント間の接触面を増加させるために、それぞれの弾性フィラメントを互いにねじることが、少なくとも２つの弾性パフォーマンスフィラメントの緩い配置または実質的に平行な配置と比べて有利である。さらに、少なくとも２つの弾性パフォーマンスフィラメント、とくには４つ，５つ，６つ，または７つ以上の弾性パフォーマンスフィラメントを、入り交じらせることができ、あるいは結合させることができ、あるいは他の接続のやり方であってよい。接続点における少なくとも２つの弾性パフォーマンスフィラメントの滑りを回避するために、固定の接続点／領域を設けることができる。これらの接続点を、とくには熱成形によって実現することができる。この種の接続方法により、例えば軸上の第１の部分におけるフィラメント状コアまたはヤーンのドラフト比が、フィラメント状コアまたはヤーンの後続部分のドラフト比よりも大きいなど、１つの同じ弾性ヤーンに沿って、あるいは１つのフィラメント状コアにおいて、異なる弾性性能を提供することが可能である。接続点は、フィラメント状コアまたは弾性ヤーンの軸上の特定の部分における弾性性能を維持することができる。
【００１１】
本発明の好ましい実施形態において、前記少なくとも２つの弾性パフォーマンスフィラメントは、少なくとも２つの撚り合わせおよび／または弾性パフォーマンスフィラメントゆえに、好ましくは連続的なとくには螺旋状の摩擦接触が前記少なくとも２つの弾性パフォーマンスフィラメントの間にもたらされるように、かつ／または綿繊維などの布地繊維などの追加の摩擦増加要素が前記フィラメントの間に少なくとも部分的に保持され、とくにはクランプされるように、撚り合わせられ、さらには／あるいは入り交じらされており、かつ／または前記少なくとも２つの弾性パフォーマンスフィラメントは、ナイロンフィラメントなどのさらなる非弾性フィラメントへと接続され、とくには、相互接続は、前記少なくとも２つの弾性フィラメントのうちの第１の弾性フィラメントが、好ましくは第１の製造工程に従って前記非弾性フィラメントと撚り合わせられ、さらには／あるいは入り交じらされ、撚り合わせられ、さらには／あるいは入り交じらされた前記非弾性フィラメントと前記弾性パフォーマンスフィラメントとの対が、撚り合わせおよび／または入り交じらせによって第２の弾性パフォーマンスフィラメントへと接続されることで実現され、とくには例えば綿繊維などの布地繊維などの追加の摩擦増加要素が、前記それぞれのフィラメントの間に保持および／またはクランプされる。少なくとも２つの弾性パフォーマンスフィラメントおよび随意による少なくとも１つのさらなる非弾性フィラメントのこの特定の相互接続は、単一の弾性パフォーマンスフィラメント、例えばＬｙｃｒａ（登録商標）フィラメントの滑りの問題を解決する。弾性伸びの大きい衣類が毎日の身体運動の際に着用されると、衣類の一部が他の部分よりも大きく伸びる。とくには、衣類の臀部において、これらの部分は、座ったり立ったりするせいで、より大きく伸ばされる。布地が強い引っ張りの運動ゆえにあまりタイトではなく、密集していないとき、好ましくは横糸の内部に位置する弾性パフォーマンスフィラメントが伸び、反発する。とくには継ぎ目の領域において弾性パフォーマンスフィラメントを保持する充分な摩擦が存在しない場合、弾性パフォーマンスフィラメントは、ヤーンの内側および前記継ぎ目の縫い目から滑る可能性がある。弾性パフォーマンスフィラメントは、もはや前記縫い目に接続されておらず、これは、ヤーンの所望の反発効果を損なう原因となり、衣類のこれらの伸びの大きい領域において布地が緩んで見える。しかしながら、互いに撚り合わせられた少なくとも２つの弾性パフォーマンスフィラメントの好ましい相互接続によって、２つの弾性パフォーマンスフィラメント間の摩擦が非常に増大し、とくには縫い目の領域における好ましくない滑りが回避されることが見出された。
【００１２】
２つの弾性パフォーマンスフィラメントを撚り合わせ、さらには／あるいは予め入り交じらせることによって、ヤーン内の１つの弾性パフォーマンスフィラメントの滑りが回避される。互いに撚り合わせられ、綿繊維などの布地繊維と一緒に製造されるこのような２組の弾性パフォーマンスフィラメント、とくには２組のエラスタンまたは２つの別個のＬｙｃｒａを使用することは、互いの周囲の弾性パフォーマンスフィラメントの別々のねじりゆえに、より多くの綿繊維を保持するという効果を有する。さらに、非弾性および弾性パフォーマンスフィラメントの組が使用される場合、弾性パフォーマンスフィラメントの滑りは、とくには縫合の領域において弱くなる。好ましくは、撚り合わせおよび入り交じらせは、繊維材料、とくには綿繊維などの布地繊維を同時に導入し、とくには撚り合わせることによって実現され、したがって少なくとも２つの弾性フィラメントならびに／あるいは非弾性および１つの弾性フィラメントならびに／あるいは２つの弾性パフォーマンスフィラメントおよび非弾性フィラメントの間に、摩擦増加要素として機能する繊維要素が導入され、クランプされる。少なくとも２つの弾性パフォーマンスフィラメントおよび随意による少なくとも１つの非弾性フィラメントの好ましくは連続的なとりわけ螺旋状の摩擦接触により、弾性パフォーマンスフィラメントのうちの１つが機械的に破壊され、あるいは破られた場合に、少なくとも２つの弾性パフォーマンスフィラメントのうちの他の１つが、弾性複合ヤーンおよびそれによって作られた布地の弾性性能の維持を生じさせるという安全機構がもたらされる。残りの弾性パフォーマンスフィラメントおよび随意による非弾性フィラメントが、不良のフィラメントを補う。この安全性の態様は、布地の製造ならびに衣類の洗浄および衣類の乾燥を改善する。
【００１３】
上述の提供ステップによれば、２つの弾性パフォーマンスフィラメントと非弾性フィラメントとを有することにより、既に入り交じったフィラメントの予備被覆を回避することができ、これによりコストが低減される。２つの非弾性パフォーマンスフィラメントおよび随意による非弾性フィラメントの紡糸は、所望のフィラメント状コアおよび／または弾性複合ヤーンを達成するための製造コストの低減に役立つ。
【００１４】
本発明による前記フィラメント状コアは、とくにはその寸法（例えば、断面）材料に関して好ましい実施形態によれば同一に製造または構造化されてよい少なくとも２つの弾性パフォーマンスフィラメントを含み、あるいはそれらのみで構成される。しかしながら、少なくとも２つの弾性パフォーマンスフィラメントは、それらの製造プロセスゆえに、それらの製造の性質に応じた極端な長さまたは不定の長さを有する繊維ストランドであってよい。フィラメント状コアを形成するために、少なくとも２つの弾性パフォーマンスフィラメントは、別々に製造され、別々にもたらされてよい。フィラメント状コアは、弾性パフォーマンスフィラメントの製造プロセスとは別に製作することができ、あるいは弾性パフォーマンスフィラメントの製造プロセスと同時に製作することができる。フィラメント状コアを、弾性複合ヤーンの製造プロセスと同時に製作することができ、あるいは前段階において製作して中間製品を生み出し、そのような中間製品を第２の製造段階において弾性複合ヤーンの製造プロセスへと導入することができる。２つの弾性パフォーマンスフィラメントの各々を、マンドレルまたはスピンドル上に設けることができるが、作成されたフィラメント状コアも、自身のマンドレルまたはスピンドル上に設けることができる。
【００１５】
弾性パフォーマンスフィラメントの典型的な例は、エラスタン、スパンデックス、および同様の弾性特性を有するフィラメントなどのポリウレタン繊維である。一般に、本発明による弾性パフォーマンスフィラメントは、とくには、パッケージ長さの少なくとも３００％または４００％（例えば、破断点伸びとして）に伸ばすことができる。パッケージ長さは、基本的に引っ張りの張力が加わっていないときの弾性パフォーマンスフィラメントの初期の長さまたは元の長さとして理解されるべきである。本発明に従って使用される弾性パフォーマンスフィラメントの例として、これらに限られるわけではないが、Ｄｏｗｘｌａ、Ｄｏｒｌａｓｔａｎ（Ｂａｙｅｒ、独国）、Ｌｙｃｒａ（Ｉｎｖｉｓｔａ、米国）、Ｃｌｅｒｒｓｐａｎ（Ｇｌｏｂｅ  Ｍｆｇ．Ｃｏ．、米国）、Ｇｌｏｓｐａｎ（Ｇｌｏｂｅ  Ｍｆｇ．Ｃｏ．、米国）、Ｓｐａｎｄａｖｅｎ（Ｇｏｍｅｌａｓｔ  Ｃ．Ａ．、ベネズエラ）、Ｒｏｃｉａ（Ａｓａｈｉ  Ｃｈｅｍｉｃａｌ  Ｉｎｄ．、日本）、Ｆｕｊｉｂｏ  Ｓｐａｎｄｅｘ（Ｆｕｊｉ  Ｓｐｉｎｎｉｎｇ、日本）、Ｋａｎｅｂｏ  ＬｏｏＢｅｌｌ  １５（Ｋａｎｅｂｏ  Ｌｔｄ．、日本）、Ｓｐａｎｔｅｌ（Ｋｕｒａｒａｙ、日本）、Ｍｏｂｉｌｏｎ（Ｎｉｓｓｈｉｎｂｏ  Ｉｎｄｕｓｔｒｉｅｓ）、Ｏｐｅｌｏｎ（Ｔｏｒａｙ−ＤｕＰｏｎｔ  Ｃｏ．Ｌｔｄ．）、Ｅｓｐａ（Ｔｏｙｏｂａ  Ｃｏ．）、Ａｃｅｌａｎ（Ｔｅａｋｗａｎｇ  Ｉｎｄｕｓｔｒｉｅｓ）、Ｔｅｘｌｏｎ（Ｔｏｎｇｋｏｏｋ  Ｓｙｎｔｈｅｔｉｃ）、Ｔｏｐｌｏｎ（Ｈｙｏｓｕｎｇ）、Ｙａｎｔａｉ（Ｙａｎｔｅｉ  Ｓｐａｎｄｅｘ）、Ｌｉｎｅｌ、Ｌｉｎｅｔｅｘ（Ｆｉｌｌａｔｉｃｅ  ＳｐＡ）が挙げられる。一般に、これらの弾性パフォーマンスフィラメントは、ヤーンの基礎として充分な弾性特性を提供する。ポリオレフィン製の弾性パフォーマンスフィラメントも使用できることに留意されたい。その上、好ましい弾性パフォーマンスフィラメントを、その（自身の）製造プロセスに従い、単一またはモノ弾性パフォーマンスフィラメントを形成するように互いに融合させられる複数の弾性モノフィラメントで形成してもよい。本発明による単一の弾性パフォーマンスフィラメントは、その製造工程の後に、中間製品として使用され、すなわちそれ自身の製造工程が完結されるが、とくにはマンドレル上などにもたらされた各々の単一の弾性パフォーマンスフィラメントを、とくにはフィラメント状コアを実現するためにすぐに利用することができる。弾性パフォーマンスフィラメントとして、例えばＩｎｖｉｓｔａ製のＬｙｃｒａ（登録商標）など、スパンデックスまたはエラスタンを使用することができる。Ｌｙｃｒａ（登録商標）フィラメントが使用される場合、２０〜１００デニール、とくには４０〜１４０または２００デニールが適している。本発明による弾性複合ヤーンは、短い長さを有するステープルまたは繊維、とくには紡糸繊維で構成される繊維シースを備えることができる。デニム布地の場合、綿繊維が使用される。シースに適した繊維は、綿、ウール、ポリエステル、レーヨン、ナイロン、などの繊維である。好ましくは、綿のステープルファイバが、弾性ヤーンに自然な外観および自然な感覚を提供するた��に使用される。フィラメント状コアを取り囲むシースは、好都合には、フィラメント状コアを完全に覆う。フィラメント状コアの周囲を繊維で実現するために、任意の適切な製造プロセスを使用することができる。好ましいプロセスは、紡糸、とくにはリング紡糸である。繊維の紡糸は、ステープルファイバのストランドのドラフトおよび撚りを組み合わせることによってフィラメント状コアを有する弾性複合ヤーンを形成する製造プロセスである。フィラメント状コアを繊維のシースと組み合わせるためにコア紡糸を使用することもできることに留意されたい。
【００１６】
弾性複合ヤーンを、弾性および非弾性の上記および下記の定義による少なくとも２つの弾性パフォーマンスフィラメントおよび随意による少なくとも１つの非弾性パフォーマンスフィラメントのみで構成される「裸の」（繊維シースを持たない）フィラメント状コアによって実現することができる。しかしながら、各々の弾性パフォーマンスフィラメントは、２つの別個の繊維ロービングによって生成することができる自身の繊維シースを備えることもできる。少なくとも２つの弾性パフォーマンスフィラメントおよび随意による前記少なくとも１つの非弾性コントロールフィラメントを、フィラメント状コアを形成するために互いに接続することができる。接続は、前記フィラメントを互いにどのように接続できるかを示すために参照によって本明細書に組み込まれる国際公開第２０１２／０６２４８０号パンフレットに記載されているような複数の接続点によって実現することができる。例えば、接続を、フィラメントの一方を他方のフィラメントまたは残りのフィラメントの周囲に入り交じらせ、あるいは撚り合わせることによって実現することができる。前記フィラメント間の接続を、隣接するフィラメント間に連続的な接触面を提供するためにフィラメント状コアに沿って連続的に実現することもできる。より弾性的なフィラメントが使用されると、フィラメント状コアの弾性コンパートメントを、接触面における付着および滑り摩擦効果を用いて調整することができる。
【００１７】
本発明による前記少なくとも２つの弾性パフォーマンスフィラメントの各々は、その初期長さ、すなわちパッケージ長さの少なくとも約２倍に伸ばすことができなければならない。少なくとも２つの弾性フィラメントにその初期長さの少なくとも約２倍への引き伸ばしによって応力を加えた後に、少なくとも９０％〜１００％までの弾性リカバリが生じる。弾性リカバリは、上述のとおりの前記フィラメントの弾性性能のパラメータである。弾性リカバリ（単位は、パーセント）は、引っ張りの応力の解放後の弾性パフォーマンスフィラメントの長さのこの引っ張りの応力が加えられる前の弾性パフォーマンスフィラメントの長さ（パッケージ長さ）に対する比を表す。高いパーセンテージ、すなわち９０％と１００％との間の弾性リカバリは、応力が加えられた後に実質的に初期の長さへと戻る弾性能力を提供すると考えられるべきである。これに関して、非弾性（コントロール）フィラメントは、後述されるように、低いパーセンテージの弾性リカバリによって定義され、すなわち非弾性コントロールフィラメントは、その初期の長さの少なくとも２倍の引き伸ばしが実現された場合に、初期の長さに実質的に戻ることができないと考えられる。フィラメントの前記パーセント弾性リカバリを、その全内容が参照により本明細書に明示的に組み込まれる規格ＡＳＴＭＤ３１０７に従って試験し、測定することができる。前記試験方法ＡＳＴＭＤ３１０７は、ヤーンから作られた布地の試験方法である。当然ながら、ヤーン自体の弾性リカバリを布地の試験結果から逸脱させることが可能である。しかしながら、ヤーンの試験方法および試験装置を、フィラメントおよび／またはヤーンの個々の測定に使用することができる。例えば、ＵＳＴＥＲ  ＴＥＮＳＯＲ  ＲＡＰＩＤ−３という装置（Ｕｓｔｅｒ、スイス）が、ヤーンまたはフィラメントの弾性、破断力、などを測定することができる。前記試験装置の一例は、参照によって本明細書に組み込まれる国際公開第２０１２／０６２４８０号パンフレットに記載されている。
【００１８】
上述したように、少なくとも２つの弾性フィラメントを、同一に実現することができ、すなわち同一の構造、材料、および寸法（断面）によって実現することができる。しかしながら、同一の弾性パフォーマンスフィラメントであっても、それらが異なる弾性性能をもたらすように、熱処理などの処理が可能である。
【００１９】
フィラメントコアを伸ばすとき、前記少なくとも２つの弾性パフォーマンスフィラメントによって加えられかつ生成される前記それぞれのリカバリ力は、互いに異なる。フィラメント状コアに与えられた所与の張力または伸びによって、一方の弾性パフォーマンスフィラメントは、他方の弾性パフォーマンスフィラメントの反発力よりも小さい（または、大きい）リカバリ力または反発力をもたらす。したがって、本発明によれば、弾性複合ヤーンのフィラメント状コア、したがって弾性複合ヤーンで作られた布地のリカバリ挙動を、ヤーン／織物の使用中に予想される応力に対して個別に調整することができる。２つの弾性パフォーマンスフィラメントによる反発力またはリカバリ力の発生に関する異なる挙動は、多様に実現することが可能であるが、種々の実現が例として後述される。
【００２０】
本発明の好ましい実施形態によれば、例えばそのパッケージ長さの１．２、１．５、２．０、および／または２．５倍の伸びなど、フィラメント状コアの所与の伸びにおいて、フィラメント状コアに組み込まれた前記少なくとも２つの弾性パフォーマンスフィラメントは、とりわけそのパッケージ長さの例えば１．０〜２．０倍の所与の伸び領域に関し、とくには上述の所与の伸びの各々において、異なるリカバリ力をもたらす。好ましくは、弾性複合ヤーンの弾性伸びの全体にわたって、少なくとも２つの弾性パフォーマンスフィラメントは、異なるリカバリ力をもたらす。
【００２１】
本発明のさらなる発展によれば、フィラメント状コアの前記少なくとも２つの弾性パフォーマンスフィラメントは、とくには弾性複合ヤーンの弾性伸びの基本的に５０％、８０％（弾性挙動）、または全体において、等しい弾性伸びにおいて異なる弾性をもたらすように、弾性複合ヤーン、とくにはフィラメント状コアを形成するためにもたらされるときに構造付けられ、さらには／あるいは調整される。
【００２２】
本発明の好ましい実施形態によれば、前記フィラメント状コアの第１の弾性パフォーマンスフィラメントおよび前記フィラメント状コアの第２の弾性パフォーマンスフィラメントは、前記フィラメント状コアを構造化するためにとくには別個に供給される。本発明によるフィラメント状コアにおいて、第３の、またはさらなる別の弾性パフォーマンスフィラメントを予見できることは、明らかである。
【００２３】
本発明のさらなる発展によれば、フィラメント状コアを、非線形な応力−歪み挙動を提供するように構成することができる。通常は、１つの単一の弾性パフォーマンスフィラメントを考えると、この単一のフィラメントの応力−歪み挙動は、とくには伸びの開始時に基本的に線形であり、その後に歪みの増加の勾配が連続的に立ち上がる基本的に放物線状の経過がその後に続く。非線形な応力−歪み挙動は、とくには予め定められたブレーク点／範囲において歪み挙動の不連続な成長または進行をもたらす点で、上述の線形な応力−歪み挙動から相違する。前記ブレーク点において、応力勾配は、フィラメント状コアに加えられる連続的な伸びまたは歪みに対して不連続になる。この不連続を、それぞれの応力−歪み線図において、ブレーク点／範囲において連続的な伸び／歪みに対する応力勾配の傾きが急激に変化／増加することによって特定することができる。とくには最初の伸びとブレーク点との間など、ブレーク点未満の伸びの領域が、リカバリ力およびリカバリ力の勾配が小さい快適ゾーンを確立する。前記ブレーク点を上回るさらなる伸びにおいては、パワーゾーンが活発であり、大きなリカバリ力および大きなリカバリ力の勾配をもたらす。
【００２４】
本発明の好ましい実施形態によれば、フィラメント状コアは、追加のリカバリ力を増強するための力シフト機構を備える。前記追加のリカバリ力をもたらす動作は、好ましくは所定のシフト点に定められる。前記シフト点は、フィラメント状コアの伸びのレートに依存し、とくには、前記力シフト機構は、フィラメント状コアの伸びの開始時に、伸ばされたフィラメント状コアによってもたらされる弾性リカバリ力が、少なくとも２つの弾性パフォーマンスフィラメントのうちのこの伸び段階における少なくとも１つの第１の活発なパフォーマンスフィラメントによってもたらされるように予め設定される。他方の第２の弾性パフォーマンスフィラメントは、受動的状態にとどまり、したがって、この他方の受動的な弾性パフォーマンスフィラメントは、本質的にフィラメント状コアにリカバリ力をもたらさない。
【００２５】
とくに、前記シフト点は、フィラメント状コアの所定の伸びのレート、好ましくは所定の伸びの長さに従って設定される。前記シフト点において、受動的な弾性パフォーマンスフィラメントは活発になり、リカバリ力をもたらす。フィラメント状のコアの観点からは、追加のリカバリ力が、既に活発な第１の弾性パフォーマンスフィラメントのリカバリ力に加えてもたらされる。
【００２６】
本発明の好ましい実施形態によれば、前記力のシフト点は、パッケージ長さの０％または５％よりも大きく、パッケージ長さの１００％よりも小さいフィラメント状コアの伸び、とくには１０％と２０％、５０％、または６０％との間のフィラメント状コアの伸びに設定される。
【００２７】
フィラメント状コアの伸びの開始を、特定の長さ（例えば、５０ｃｍ）のフィラメント状コアを使用し、両端に引張応力を加えることによって定義することができ、フィラメント状コアが応力を加えられた２つの端部の間で直線状の水平な形状を占めるや否や、フィラメント状コアの伸びが始まったとみなすことができる。
【００２８】
本発明の好ましい実施形態によれば、前記第１の弾性パフォーマンスフィラメントは、１．０よりも大きく、とくには２．０よりも大きい第１のドラフト比を有する。前記フィラメント状コアの前記第２の弾性パフォーマンスフィラメントは、１．０よりも大きく、とくには２．０よりも大きい第２のドラフト比を有する。少なくとも２つの弾性パフォーマンスフィラメントの異なるドラフト比の調整が、前記力シフト機構をフィラメント状コアにもたらすことができる。
【００２９】
ドラフト比は、ストックから取り出された弾性パフォーマンスフィラメントの長さ、とくにはパッケージ長さと、とくにはドラフト比発生装置としての紡糸装置または別の応力発生装置によってフィラメントコアへともたらされる弾性パフォーマンスフィラメントの長さとの間の比である。したがって、１．０よりも大きいドラフト比は、ストックの弾性パフォーマンスフィラメントに対する重量におけるバルクの減少の尺度である。
【００３０】
本発明の第１の態様によれば、第１および第２のドラフト比は、少なくとも０．１または０．３、好ましくは少なくとも０．５、０．８、または１．０、あるいは１．５だけ互いに異なる。好ましくは、少なくとも２つの弾性パフォーマンスフィラメントは、同一に製造または構造化される。
【００３１】
２つの弾性パフォーマンスフィラメントの間の前記ドラフト比の差を調整し、ドラフト比を、弾性ヤーン、あるいは前記フィラメント状コアを有し、とくにはドラフト比において相違する前記少なくとも２つの弾性パフォーマンスフィラメントを有する弾性複合ヤーンによって製造され、とくには織られる織物布地に加わる予想応力に適合させることができる。高いストレス条件が予想される場合、ドラフト比の差はより大きく、ストレス条件が多かれ少なかれ低い場合、ドラフト比の差はより小さくなり得る。
【００３２】
本発明の好ましい実施形態によれば、第１および第２のドラフト比の間のドラフト比の差は、０．１、０．２、０．３、０．５、１．０、１．５、または２．０よりも大きく、かつ／または１．５または２．０よりも小さく、とくには０．２と２．０との間あるいは０．４と１．５との間である。
【００３３】
本発明のさらなる実施形態に関して、第３の随意によるさらなる弾性パフォーマンスフィラメントが、第１および第２のドラフト比の一方と同じであり、あるいは少なくとも０．１、好ましくは０．２、０．３、０．５、０．８、または１．０だけ第１および第２のドラフト比と異なる第３の随意によるさらなるドラフト比を備え、第３のさらなるドラフト比とそれぞれの他のドラフト比との間のそれぞれの差は、０．１、０．２、０．３、０．５、または１．０よりも大きく、かつ／または２．０よりも小さく、とりわけ０．１と１．０との間または０．３と０．８との間である。
【００３４】
好ましくは、第１のドラフト比は、１．０と２．０との間、好ましくは１．０と１．５との間であり、第２のドラフト比は、少なくとも１．５、好ましくは１．５と４．０との間または２．０と３．５との間である。
【００３５】
本発明の好ましい実施形態において、少なくとも２つの弾性パフォーマンスフィラメントおよび好ましくは第３の随意によるさらなる弾性パフォーマンスフィラメントは、とくには５．０、４．５、４．０、３．５、３．０、２．５、２．０未満であるそれぞれのドラフト比を有する。
【００３６】
とくには、例えば４０〜７０デニールを有するＬｙｃｒａ（登録商標）またはＤｏｒｌａｓｔａｎ（登録商標）など、前記弾性パフォーマンスフィラメントについてスパンデックスまたはエラスタンが使用される場合、２．５〜４．０のドラフト比が考えられる。１１０〜１４０デニールのＬｙｃｒａ（登録商標）が使用される場合、より大きな３．０〜４．５というドラフト比が考えられるべきである。弾性パフォーマンスフィラメントのドラフト比を、４．５よりもさらに大きくすることができる。
【００３７】
本発明の好ましい実施形態によれば、前記フィラメント状コアを形成するために使用される少なくとも２つの弾性パフォーマンスフィラメントは、（繊維シースに対して）取り付けられていない状態の少なくとも２つの弾性パフォーマンスフィラメントをそれらのパッケージ長さの少なくとも約１．２、１．５、２．０、および／または３．０倍に弾性的に引き伸ばしたときに少なくとも２つの弾性パフォーマンスフィラメントのそれぞれのリカバリ力が互いに異なるように、異なって構造付けまたは製造される。第１の弾性パフォーマンスフィラメントによってもたらされる第１のリカバリ力は、第２の弾性パフォーマンスフィラメントによってもたらされる第２のリカバリ力よりも少なくとも５％、少なくとも１０％、または少なくとも２０％大きい。
【００３８】
好ましくは、前記フィラメント状コアの形成に使用される少なくとも２つの弾性パフォーマンスフィラメントは、異なる厚さを備え、この厚さの差は、２．５、５．０、または１０．０デニールよりも大きく、とくには少なくとも２つの弾性パフォーマンス要素の厚さは、２０、４０、７０、１０５、１４０デニールから選択される。少なくとも２つの弾性フィラメントの異なる弾性性能は、弾性パフォーマンスフィラメントの異なる厚さの選択および／または異なるドラフト比の適用によって実現できることは明らかである。当然ながら、同じサイズの弾性パフォーマンスフィラメントを使用し、２つの異なるドラフト比を適用して、弾性的に応力が加えられたときに異なる反応を示すようにすることが好ましい。
【００３９】
本発明の好ましい実施形態によれば、フィラメント状コアは、少なくとも１つの非弾性コントロールフィラメントをさらに備え、この少なくとも１つの非弾性コントロールフィラメントは、恒久的な変形を生じることなく最大長さを超えて引き伸ばすことが不可能であり、この最大長さは、少なくとも１つの非弾性コントロールフィラメントのパッケージ長さの１．５倍よりも小さい。非弾性コントロールフィラメントの典型的な材料またはこのようなフィラメントのそれぞれの例は、Ｔ４００、ＰＢＴ、ポリエステル、ナイロン、などである。
【００４０】
本発明の第１の態様によれば、弾性複合ヤーンは、前記フィラメント状コアを含み、あるいは前記フィラメント状コアのみで構成される。弾性複合ヤーンは、前記フィラメント状コアを取り囲むシースを備えることができる。弾性複合ヤーンは、織物の製造における使用に適している。とくには、弾性複合ヤーンは、例えばとくには横糸が２本以上の経糸の下を通過する、経糸が表となる綿のあや織り織物であるジーンまたはデニム布地の製造に使用される。本発明による弾性複合ヤーンは、横糸および／または経糸に使用することができる。好ましくは、デニム布地の全体において、本発明による同じ弾性複合ヤーンが使用される。
【００４１】
さらに、本発明は、本発明による弾性複合ヤーンに基づいて製造される布地、とくにはデニム布地に関する。本発明のさらなる態様は、上述のとおりの弾性複合ヤーンを用いることによって製造されたデニム布地またはジーン布地などの布地に関する。
【００４２】
本発明のさらなる態様によれば、本発明は、とくには上述のようにフィラメント状コアまたは弾性複合ヤーンを製作するための製造方法に関する。本発明の弾性複合ヤーンの上記の説明の製造プロセスに関連する態様の全てが、本発明による製造方法の一部でなければならないことに留意されたい。
【００４３】
フィラメント状コアおよび／または弾性複合ヤーンを製造するための方法は、パッケージ長さの少なくとも約２倍に引き伸ばすことが可能であり、パッケージ長さの２倍への引き伸ばしから解放された後に少なくとも９０％から１００％までの弾性リカバリを有する少なくとも２つの弾性パフォーマンスフィラメントを別々にもたらすステップを含む。さらに、この方法は、恒久的な変形を生じることなく最大長さを超えて引き伸ばすことが不可能であり、前記最大長さはパッケージ長さの１．５倍よりも小さい少なくとも１つの非弾性コントロールフィラメントを、随意により供給または導入するステップを含む。さらに、この方法は、好ましくは、前記フィラメント状コアの周囲、とくには前記少なくとも２つの弾性パフォーマンスフィラメントおよび随意による前記少なくとも１つの非弾性コントロールフィラメントの周囲に、繊維シースを配置し、とくには紡糸するステップを含む。とくには、例えば紡糸などの配置するステップの前に、前記フィラメント状コアまたは前記少なくとも２つの弾性パフォーマンスフィラメントは、最終的な弾性複合ヤーンが伸ばされるときに前記少なくとも２つの弾性パフォーマンスフィラメントが異なる弾性リカバリ力をもたらすように構造付けされ、あるいは構成される。
【００４４】
本発明による方法の好ましい実施形態によれば、構成または構造付けのステップは、前記少なくとも２つの弾性パフォーマンスフィラメントに、とくには前記少なくとも２つの弾性パフォーマンスフィラメントの弾性伸びの基本的に３０％、５０％、８０％、または全体において、とくには共通の弾性伸びについて異なる弾性率（ヤング率）をもたらすことを含む。
【００４５】
本発明による方法のさらなる発展によれば、構成または構造付けのステップは、第１の弾性パフォーマンスフィラメントの第１のドラフト比および第２の弾性パフォーマンスフィラメントの第２のドラフト比を生成することを含み、第１および第２のドラフト比は、少なくとも０．１、好ましくは少なくとも０．２、０．３、０．５、０．８、または１．０だけ互いに異なり、とくには前記少なくとも２つの弾性パフォーマンスフィラメントは、同一構造である。
【００４６】
２つの弾性パフォーマンスフィラメントの異なる弾性挙動は、それぞれの弾性パフォーマンスフィラメントについて異なるドラフト比をもたらすステップならびに異なる弾性率をもたらすステップおよび／または異なる厚さをもたらすステップの組み合わせによっても実現できることは明らかである。
【００４７】
本発明の好ましい実施形態によれば、この方法は、とくには前記繊維シースを製作するために、綿繊維などの繊維の１つまたは少なくとも２つの別々のロービングをもたらすことをさらに含むことができる。これらの２つの別々のロービングのうちの１つを、各々の弾性パフォーマンスフィラメントの周囲に繊維サブシースを紡糸するために使用することができ、その後に少なくとも２つの埋め込まれた弾性パフォーマンスフィラメントおよび随意による前記少なくとも１つの非弾性コントロールフィラメントを合流させて、とくにはフィラメント状コアを形成すると同時に、このフィラメント状コアを囲む全体的な繊維シースまたはコートを形成することができる。好ましくは、随意により追加される少なくとも１つの非弾性コントロールフィラメントは、繊維サブシースの紡糸によって予め被覆されるのではなく、むしろ合流が、繊維サブシースによって囲まれた２つの弾性パフォーマンスフィラメントおよび「裸」の少なくとも１つの非弾性コントロールフィラメントによって実現される。それぞれの繊維シースによって覆われたフィラメントによって、弾性パフォーマンスフィラメントの滑りを防止するためにフィラメントが綿繊維などの布地繊維による摩擦増加要素を有している弾性複合ヤーンを実現することができる。
【００４８】
本発明による弾性複合ヤーンを製造するための別の方法によれば、フィラメント状コア自体を、最初に実現しても、あるいは繊維シースを形成するための繊維を紡糸する際に同時に実現してもよい。
【００４９】
しかしながら、好ましい実施形態において、繊維シースは、少なくとも１つの非弾性コントロールフィラメントの周囲に繊維を紡糸することによって実現される。少なくとも２つの弾性パフォーマンスフィラメントが、弾性複合ヤーンを完成させるために、繊維シースによって既に囲まれた非弾性コントロールフィラメントへと加えられる。弾性パフォーマンスフィラメントが、少なくとも２つの弾性パフォーマンスフィラメントに異なる弾性挙動をもたらすために、異なるドラフト比および／または異なる厚さおよび／または異なる弾性材料にて非弾性フィラメント／繊維シースの構成に一体化されることは明らかである。
【００５０】
本発明のさらなる独立した態様によれば、本発明による上述の弾性複合ヤーンに従って実現することができる弾性複合ヤーンを製造するための設備が提供される。本発明による設備を、本発明による弾性複合ヤーンの製造方法を実現するように定めることができ、その逆も然りであることに留意されたい。
【００５１】
本発明による設備は、少なくとも２つの弾性パフォーマンスフィラメントを別々に供給するための少なくとも２つの別々の供給部と、繊維シースを製作するための綿繊維などの繊維の少なくとも２つの別々のロービングを別々の供給するための随意による１つまたは少なくとも２つの別々のロービング供給部とを備える。各々のロービングを、フィラメントごとの繊維サブシースを作成するために使用することができる。さらに、この設備は、随意により、１つの非弾性コントロールフィラメントを別途供給するための少なくとも１つのさらなる供給部を備えることができる。好ましくは、各々の個別のロービングについて、弾性パフォーマンスフィラメントがとくには２つの繊維ロービングの中央に予見され、とくには、螺旋状のフィラメント構造を生み出すために、それぞれの弾性パフォーマンスフィラメントを含んでいる２つの繊維ロービングが、とくには２つの別々のロービングおよびそれぞれの弾性パフォーマンスフィラメントが組み合わせられた後で一体に紡糸される。
【００５２】
さらに、本発明による設備は、少なくとも２つの弾性パフォーマンスフィラメントの各々について１つのドラフト比発生装置を備え、少なくとも２つのドラフト比発生装置は、最終製品としての弾性複合ヤーンに少なくとも２つの弾性パフォーマンスフィラメントをとくには互いの差が少なくとも０．１、０．２、０．３、０．５、０．８、または１．０である異なるドラフト比にて導入するように調節され、あるいは調節可能である。
【００５３】
好ましい実施形態によれば、紡糸ステーション、とくにはリング紡糸ステーション、および／またはフィラメント合流ステーションが、フィラメント供給方向に関してドラフト比発生装置の下流に配置される。前記紡糸ステーションは、ドラフト比発生装置の下流かつフィラメント合流ステーションの上流に配置されてよく、フィラメント合流ステーションには最終ヤーンパッケージが続いてよい。とくには、紡糸ステーションは、少なくとも２つの弾性パフォーマンスフィラメントにのみ組み合わせられ、少なくとも２つの弾性パフォーマンスフィラメントを繊維サブシースで覆う。随意による非弾性コントロールフィラメントは、弾性複合ヤーンへと合流するまで、繊維を受け取ることなく、むしろ裸のままで紡糸ステーションを通過する。
【００５４】
あるいは、非弾性コントロールフィラメントが予見される場合には、紡糸ステーションを合流ステーションの上流に配置して、繊維からなる少なくとも１つのロービングの繊維を非弾性コントロールフィラメントの周囲に紡糸することができる。この紡糸作用の下流に、合流ステーションが実現され、その場所において、少なくとも２つの弾性パフォーマンスフィラメントが繊維シースへと一体化され、両方のフィラメントが既に異なるドラフト比を有している。
【００５５】
合流ステーションの中または合流ステーションの下流において、少なくとも２つの弾性パフォーマンスフィラメントおよび随意による少なくとも１つの非弾性コントロールフィラメントは、例えば入り交じらされ、あるいはねじられることによって、互いに接続される。
【００５６】
本発明のさらなる態様、特性、および特徴が、以下の典型的な実施形態の説明を添付の図面と併せて検討することによって明らかになり、実質的に理解されるであろう。
【図面の簡単な説明】
【００５７】
【図１ａ】本発明の第１の基本的な実施形態によるフィラメント状コアを含む弾性複合ヤーンの概略の断面図である。
【図１ｂ】図１ａによる弾性複合ヤーンの概略の側面図である。
【図２ａ】本発明の第２の実施形態によるフィラメント状コアを含む弾性複合ヤーンの概略図である。
【図２ｂ】本発明の第２の実施形態による弾性複合ヤーンを製作するための製造処理工程の概略の側面図である。
【図３ａ】本発明の第３の実施形態によるフィラメント状コアを含む弾性複合ヤーンの概略の断面図である。
【図３ｂ】図３ａの本発明の第３の実施形態による弾性複合ヤーンを製作するための製造処理工程の概略の側面図である。
【図４ａ】本発明の第４の実施形態によるフィラメント状コアを含む弾性複合ヤーンの概略の斜視断面図である。
【図４ｂ】図４ａによる弾性複合ヤーンの概略の断面図である。
【図５】図４ａおよび図４ｂの実施形態による弾性複合ヤーンの製作の製造処理工程の概略の側面図である。
【図６】本発明の第５の実施形態によるフィラメント状コアを含む弾性複合ヤーンの概略の斜視断面図である。
【図７】本発明の第５の実施形態による弾性複合ヤーンを製作するための製造処理工程の概略の側面図である。
【図８】本発明の第６の実施形態によるフィラメント状コアを含む弾性複合ヤーンの概略の斜視断面図である。
【図９】本発明の第６の実施形態による弾性複合ヤーンの概略の断面図である。
【図１０】本発明の第６の実施形態による弾性複合ヤーンを製作するための製造処理工程の概略の側面図である。
【図１１】本発明の第７の実施形態によるフィラメント状コアを製作するための製造装置の第１の実施形態の概略の側面図である。
【図１２】本発明の第１または第２の実施形態による弾性複合ヤーンを製造するための装置の第２の実施形態の概略の正面図である。
【図１３】本発明の第３または第４の実施形態による弾性複合ヤーンを製造するための第３の実施形態の装置の概略の正面図である。
【図１４】本発明の第５または第６の実施形態による弾性複合ヤーンを製造するための装置の第４の実施形態の概略の正面図である。
【図１５】本発明の第５または第６の実施形態による弾性複合ヤーンを製造するための図１４の実施形態に類似した装置の概略の正面図である。
【図１６】本発明の第８の実施形態による弾性ヤーンを製造するための第５の実施形態による装置の斜視の概略の正面図である。
【図１７】本発明の第９の実施形態によるエラストマ複合ヤーンを製造するための本発明の第６の実施形態による装置の斜視の概略の正面図である。
【図１８】本発明の第１０の実施形態による弾性複合ヤーンを製造するための本発明の第７の実施形態による装置の斜視正面図である。
【図１９】フィラメント状コアの少なくとも２つの弾性パフォーマンスフィラメントにおいて異なるドラフト比を生じさせるための上述の装置の機械部品の概略の詳細側面図である。
【図２０】異なるドラフト比を生じさせるための別の実施形態における機械部品の詳細側面図である。
【図２１】フィラメント状コアをもたらし、最終的には弾性複合ヤーンをもたらすためのフィラメント／ロービングを一体化する合流ステーションの上方の最終案内ドラムの正面図である。
【発明を実施するための形態】
【００５８】
図１ａおよび１ｂに、本発明の第１の基本的な実施形態によるフィラメント状コア３を含む本発明の弾性複合ヤーン１が示されている。前記弾性複合ヤーン１は、第２の主コンポーネントで構成され、すなわち前記フィラメント状コア３に加えて、フィラメント状コア３を完全に囲む繊維状綿シース５で構成され、フィラメント状コア３は、シース５の綿ステープルファイバによって完全に覆われて埋もれている。
【００５９】
この第１の実施形態によるヤーン１のフィラメント状コア３は、２つの弾性パフォーマンスフィラメント１１，１３だけで構成される。各々の弾性パフォーマンスフィラメント１１，１３は、例えばマルチストランドで作られたエラスタンフィラメントであり、すなわち別個の事前製造プロセスにて製作される独自の弾性パフォーマンスフィラメント１１，１３を製作するために、複数のマイクロストランドが一体化される。好ましい弾性パフォーマンスフィラメントは、Ｉｎｖｉｓｔａ社のＬｙｃｒａ（登録商標）および／またはＢａｙｅｒ  ＡＧのＤｏｒｌａｓｔａｎ（登録商標）によって使用されることができる。そのような弾性パフォーマンスフィラメント１１，１３は、エラスタンとして、それらの元のパッケージ長の４〜６倍の長さに伸ばすことができる。
【００６０】
当然ながら、２つの弾性パフォーマンスフィラメント１１，１３により、少なくともフィラメント状コア３の弾性パフォーマンスが単一の弾性パフォーマンスフィラメント１１に対して２倍になるが、本発明の主題によれば、少なくとも２つの別個の弾性パフォーマンスフィラメント１１，１３が、少なくとも２つの弾性パフォーマンスフィラメント１１，１３の間の接触接続面１０を確立させるように配置されるため、フィラメント状コア３のパフォーマンスが予想もできない様相で改善される。前記接触面１０を、少なくとも２つの弾性パフォーマンスフィラメント１１，１３をねじることによって生成することができる。入り交じらせなどの他の相互接続手段も、考慮され得る。弾性パフォーマンスフィラメント１１，１３の高い弾性ゆえに、接触面１０において、スティックスリップ効果としての種々の摩擦の状況が生じ、一方ではそれぞれのフィラメント１１，１３の弾性パフォーマンスの保護を助け、他方ではそれぞれのフィラメント１１，１３およびフィラメント状コア３全体のリカバリ性を向上させる。
【００６１】
少なくとも２つの弾性パフォーマンスフィラメント１１，１３を組み合わせられたフィラメント１１，１３の質量／デニールの総合計と同じ質量／デニールを有する単一のより大きい弾性パフォーマンスフィラメントの代わりに有するフィラメント状コア３を製作するための製造プロセスについて、フィラメント状コア３、ひいては弾性複合ヤーン１の品質を低下させることなく、プロセス速度を向上させることができることが、明らかになった。
【００６２】
弾性パフォーマンスフィラメント１１，１３の各々は、２０デニール〜１４０デニールまたは２００デニール、好ましくは９０デニールまたは１００デニール未満の太さを有することができる。しかしながら、フィラメント状コア３は、全体で、３０デニールを超え、１００デニールまたは１２０デニールを超え、あるいは１５０デニールまたは２００デニールさえ超える質量／密度を確立することができる。
【００６３】
さらに、２つの弾性パフォーマンスフィラメント１１，１３に異なる弾性を付与するために、弾性パフォーマンスフィラメント１１，１３について異なる弾性材料、異なるドラフト比、および／または異なる太さ、などが考えられることは明らかである。接触面１０は、フィラメント状コアの弾性パフォーマンスがその全貯蔵長さにわたって本質的に安定であるように、弾性パフォーマンスフィラメント１１，１３における異なるドラフト比の維持を支持する。
【００６４】
図１ａおよび図１ｂのこの好ましい実施形態において、フィラメント状コア３は、同じ弾性率を有する同じ弾性材料によって形成された２つの同一構造のパフォーマンスフィラメント１１，１３で構成される。
【００６５】
フィラメント状コア３、すなわち弾性複合ヤーン１の弾性コンパートメントを調整するために、弾性挙動が異なる少なくとも２つの異なる弾性パフォーマンスフィラメント１１，１３を組み合わせることが好ましい。したがって、フィラメント状コア３は、フィラメント状コア、すなわち弾性複合ヤーン１の伸びに依存する非線形な弾性挙動を提供する。とくには、織物布地を製作するためにフィラメント状コア３を使用する場合、例えば伸びが０％〜２０％または５０％である初期歪み領域においてリカバリ力が小さい快適ゾーンを提供することが有利である。しかしながら、より強い伸びにおいては、はるかに高いリカバリ力が加わる（単一の弾性パフォーマンスフィラメントの線形弾性挙動にしたがって高くなる）はずであり、このより強い伸びの領域は、パワーゾーンと呼ばれる。フィラメント状コア３、ひいては弾性複合ヤーン１全体について普通の弾性挙動をもたらすために、それぞれの弾性パフォーマンスフィラメント１１，１３のドラフト比を考慮することができる。
【００６６】
弾性パフォーマンスフィラメント１１のドラフト比を、弾性パフォーマンスフィラメント１３のドラフト比よりも低くすることができる。例えば、弾性パフォーマンスフィラメント１１が、２．３〜２．８のドラフト比を含む一方で、弾性パフォーマンスフィラメント１３が、約３．８〜４．３であるより大きなドラフト比を有する弾性パフォーマンスフィラメント１１に組み合わせられる。
【００６７】
このドラフト比の差によって、フィラメント状コア３に加わる引張応力が増大するとき、最初に、より大きいドラフト比を有する第１の弾性パフォーマンスフィラメント１３のみが（あるいは、より大きいドラフト比を有する第１の弾性パフォーマンスフィラメント１３が主として）「最初にオンになり、もしくは活性化され」、より強い反発力を加える一方で、より低いドラフト比を有する第２の弾性パフォーマンスフィラメント１１は、依然として「オフ」または実質的に不動作であり、あるいは反発力の提供においてあまり有効でない。しかしながら、強力な引張応力がヤーン１に加えられると、活性化された弾性パフォーマンスフィラメント１３のほかに、パフォーマンスフィラメント１１も「オン」になり、反発力を付加し、したがってフィラメント状コア３のリカバリ力をエラティックに増加させる上で有効となる。
【００６８】
第１および第２の弾性パフォーマンスフィラメント１１，１３の２つの異なるドラフト比は、さらなるリカバリ力の増強、すなわちフィラメント状コア３、したがって弾性複合ヤーン１の伸びが伸びシフト点を過ぎるや否やのリカバリ力の増強のための力シフト機能または力シフト機構を提供する。前記伸びシフト点は、弾性パフォーマンスフィラメント１１，１３に適用される比の差によって予め設定される。前記力シフト機構は、フィラメント状コア３または弾性複合ヤーン１の伸び率に依存し、したがってドラフト比の差に依存する所定のシフト点を定める。さらなる増加したリカバリ力の増強効果を提供するために、ドラフト比の差としての他の種類の力シフト機構が考慮され得ることが、明らかであろう。
【００６９】
図１９に見られるように、両方の弾性パフォーマンスフィラメント１１，１３は、螺旋状または渦巻き状に曲げられ、あるいはねじられており、大きな摩擦接続面１０をもたらしている。フィラメント状コア３は、実質的に繊維シース５の中心に配置されている。ヤーン１に基づいて製造された布地は、優れたリカバリ特性を有する一方で、上述の「コルセット」効果は回避される。
【００７０】
しかしながら、図１ａの断面図では、ヤーン１の円形の外形を見て取ることができるが、とくには繊維シースが柔らかい配置またはフィラメント状コア３の周囲に紡糸された繊維の蓄積であるため、ヤーン１が任意の種類の外周の断面形状を有することができることは明らかである。
【００７１】
図２ａおよび図２ｂに、弾性複合ヤーン１の第２の実施形態が示されている。図面の説明をより読み易くするために、図１ａおよび図１ｂの実施形態と比較して図２ａおよび図２ｂの弾性複合ヤーン１の同様または同一の構成要素には、同じ参照符号が使用される。
【００７２】
図２ａおよび図２ｂの実施形態は、図１ａおよび図１ｂによる弾性ヤーン１から繊維シース５においてのみ相違する。図２ａおよび図２ｂによる繊維シース５における繊維の配列または繊維の蓄積は、ヤーン１の延伸方向に均一に配向された繊維によって実現される。これとは対照的に、図１ａおよび図１ｂによる繊維シース５は、異なって配向されてよい。さらに、図２ａおよび図２ｂによる繊維シースにおける繊維の断面は、本質的に円形であるが、図１ａおよび図１ｂにおける繊維シースによる繊維の断面は、腎臓形の形状を有する。
【００７３】
図２ｂによる製造処理工程は、３つのストランドを示しており、２つの細いストランドが、弾性パフォーマンスフィラメント１１，１３を表している。より広いストランドは、繊維シース５を形成するための綿繊維で作られたロービング２１を表している。図２ｂに見られるように、特定の位置、すなわち合流位置または合流ステーションにおいて、先頭の別々にもたらされた２つの弾性パフォーマンスフィラメント１１，１３が、ねじりよって綿ロービング２１と一体化されてヤーン１をもたらし、ねじりの運動は、湾曲したフラッシュＴによって表されている。図１および図２によるこのヤーン１を製造するための機械における対応する配置が、さらに詳しく後述される図１２に示されている。
【００７４】
本発明による弾性複合ヤーン１は、繊維シース５を備えずに実現されてもよく、むしろ例えば前記２つの弾性パフォーマンスフィラメント１１，１３のみを含む本発明のフィラメント状コア３によって形成されてもよいことは明らかである。
【００７５】
しかしながら、好ましい実施形態においては、本発明によるフィラメント状コア３のみで構成される弾性複合ヤーン１を安定化するために、非弾性コントロールフィラメント１５を、弾性パフォーマンスフィラメント１１，１３に組み合わせることができる。弾性パフォーマンスフィラメント１１，１３を１つの非弾性コントロールフィラメント１５に組み合わせ、とくには入り交じらせ、あるいはねじり合わせる少なくとも２つの方法が存在する。それは、２つの弾性パフォーマンスフィラメント１１，１３を一緒にする前に実現されるか、あるいは少なくとも３つのフィラメント（２つの弾性フィラメントおよび１つの非弾性フィラメント）を、ただ１つの合流位置または合流ステーション７５において一体に組み合わせることができる。
【００７６】
弾性複合ヤーンの第７の実施形態（この弾性複合ヤーンは、本明細書において詳しくは描かれていないが、それぞれの機械が、この弾性ヤーン１を製作するための製造工程とともに、図１１，図１６，図１７に示されている）に対応する繊維シースを持たない弾性複合ヤーン１の好ましい実施形態において、複合ヤーン１は、フィラメント状コア３のみで構成される。フィラメント状コア３は、２つの弾性パフォーマンスフィラメント５，１１，１３と、１つまたは２つの非弾性コントロールフィラメント１５とを備える。非弾性コントロールフィラメント１５および２つの弾性パフォーマンスフィラメント１１または１３は、フィラメント状コア３を生成するために、先行する製造プロセスにおいて一緒にされ、とくには入り交じらされ、さらには／あるいは撚り合わせられる。
【００７７】
本発明の一実施形態によれば、フィラメント状コア３は、１つの弾性パフォーマンスフィラメント１１または１３と、ただ１つの非弾性コントロールフィラメント１５とからなるペア２つだけで構成される。フィラメント状コア３０が形成されると、２つの弾性パフォーマンスフィラメント１１，１３は、既に異なるドラフト比を有する。前記異なるドラフト比は、合流時または合流前のいずれかにおいて生成することができる。
【００７８】
弾性複合ヤーン１（図１７）を、４つのフィラメント（１１，１３，１５ａ，１５ｂ）、すなわち弾性パフォーマンスフィラメント１１，１３および前記２つの非弾性コントロールフィラメント１５を使用して製造することができる。それらは、図１７に示されている単一の合流ステーション７５において互いに合流させられる。この製造装置において、２つの弾性パフォーマンスフィラメント１１，１３は、既に異なるドラフト比とされて合流ステーション７５へともたらされる。
【００７９】
弾性複合ヤーン１が、一般に、弾性パフォーマンスフィラメント１１，１３と、１つ以上の非弾性コントロールフィラメント１５とからなるペアを１つ以上含むことができることが、明らかである。しかしながら、１つ、２つ、または３つ以上の弾性パフォーマンスフィラメント１１，１３を、より少数、同数、またはより多数の非弾性コントロールフィラメント１５に組み合わせることも、本特許明細書の特定の実施形態として理解されるべきである。
【００８０】
再び繊維シース５を有する弾性複合ヤーン１に戻ると、本発明によるフィラメント状コアを含む弾性複合ヤーン１の第３の実施形態を示している図３ａおよび図３ｂを今や参照すべきである。図面の説明を読み易くするために、複合ヤーン１の類似または同等のコンポーネントについては、同じ参照符号が用いられることに注意すべきである。
【００８１】
図３ａおよび図３ｂによる弾性複合ヤーン１は、フィラメント状コア３が、図３ｂに示されるように、周囲に２つの弾性パフォーマンスフィラメント１１，１３が螺旋状または渦巻き状に巻き付けられ、あるいは紡糸される１つの非弾性コントロールフィラメント１５でさらに構成される点で、図１および図２による上述の弾性複合ヤーンから相違する。２つの弾性パフォーマンスフィラメント１１，１３の螺旋状の配置は、それぞれの弾性パフォーマンスフィラメント１１，１３が繊維材料２１によって被覆された後で実現され、すなわち合流位置７５および弾性パフォーマンスフィラメント１１，１３の周囲の繊維の紡糸作用は、製造プロセスの搬送方向Ｍに関して互いにずらされている。弾性パフォーマンスフィラメント１１，１３の周囲の繊維の紡糸作用およびドラフト比発生装置は、合流ステーション７５の上方に配置される。
【００８２】
フィラメント状コア３は、１つの非弾性コントロールフィラメント１５と、少なくとも２つの弾性パフォーマンスフィラメント１１，１３とからもっぱら構成される。１つの非弾性コントロールフィラメント１５は、２つの弾性パフォーマンスフィラメント１１，１３によって中央に位置させられ、保護される。繊維シースが、フィラメント状コア３の軟質保護カバーを呈する。
【００８３】
非弾性コントロールフィラメント１５は、図３ａ、図３ｂ、図１１、図１３、図１４、図１５、図１６、図１７に示すように、長いモノフィラメントを形成するための短い複数のストランドによって実現することができる。非弾性コントロールフィラメント１５は、当業者にとって公知の任意の非弾性フィラメントであってよい。フィラメントは、恒久的な変形を伴うことなく最大長さを超えて伸ばすことができない場合に非弾性とみなされ、前記最大長さは、元のパッケージ長さの１．５倍未満である。適切な非弾性コントロールフィラメント１５は、ポリアミド、とくにはナイロン６、ナイロン６６、ＰＢＴなど、任意の繊維状ポリマーから形成されたフィラメントを含む。さらに、ポリエステルおよびポリオレフィン（例えば、ポリプロピレン、ポリエチレン）など、ならびにそれらの混合物およびコポリマーも、使用することができる。非弾性コントロールフィラメント１５について、ポリエステル、ナイロン、または弾性の上述の定義を有する任意の他の合成品を使用することができる。例えば、二成分弾性ポリエステルであるＴ４００（登録商標）など、弾性マルチエステルまたはエラストメレルを使用することができる。Ｔ４００（登録商標）はＩｎｖｉｓｔａ社によって製造され、そのために２つの異なるポリエステルを一緒に押し出すことができる。
【００８４】
少なくとも２つのパフォーマンスフィラメント１１，１３および少なくとも１つの非弾性コントロールフィラメント１５を、複数の接続点において接続することができる。接続は、入り交じらせまたはねじりによって実現することができる。接続に関し、あるいはフィラメント（１１，１３，１５）全般の接続に関して、ＷＯ２０１２／０６２４８０Ａ２の内容が、本特許明細書の開示に含まれるものとみなされる。
【００８５】
本発明によれば、フィラメント状コア３は、弾性複合ヤーン１に加わると予想される応力および歪みに応じて、非線形の異なる弾性挙動を含む。
【００８６】
このような調整されたリカバリ挙動は、２つの弾性パフォーマンスフィラメント１１，１３に異なるドラフト比を適用することによって生成することができる。第１の弾性パフォーマンスフィラメント１１は、第２の弾性パフォーマンスフィラメント１３の第２のドラフト比よりも小さい第１のドラフト比を含む。したがって、弾性複合ヤーン１に小さな伸びが加わる応力の状況において、第１の場所では、第２の弾性パフォーマンスフィラメント１３が（より）活発であり、第１の（活動すらしないかもしれない）弾性パフォーマンスフィラメント１１よりも高いリカバリ力を提供する。これは、弾性パフォーマンスフィラメント１３におけるより高いドラフト比ゆえである。しかしながら、得られる弾性複合ヤーンのリカバリ力はより低く、なぜならば、第１の弾性パフォーマンスフィラメント１１が、同一の弾性リカバリ力をもたらす２つの弾性パフォーマンスフィラメントを有する一般的な弾性複合ヤーンと比較して、より小さいリカバリ力を提供するからである。
【００８７】
しかしながら、弾性複合ヤーン１に大きな伸び応力が加わる場合、第１のパフォーマンスフィラメント１１は、第２のパフォーマンスフィラメント１３を助けるリカバリ力を追加で提供する。したがって、本発明によるフィラメント状コア３のリカバリ力は、フィラメント状コア３に強い伸びが加えられても、依然としてもたらされる。しかしながら、非弾性コントロールフィラメント１５は、弾性ヤーン１の過度の引き伸ばしが回避されるという安全機能を提供する。非弾性コントロールフィラメント１５が、その弾性限界を超えて引き伸ばされても、異なるドラフト比ゆえの広い範囲内の強いリカバリ力が、その場合でも最良のリカバリ力を提供する。
【００８８】
本発明による弾性複合ヤーン１に基づいて製造される布地、とりわけデニムは、上述した「コルセット」の問題に悩まされることがない。さらに、強い伸び応力においてでも、リカバリ力（とくには、より低いドラフト比を有する弾性パフォーマンスフィラメントによって引き起こされる）を依然としてもたらすことができるので、伸び作用が大幅に軽減される。
2018510976.tif 000003
【００８９】
上記は、本発明によるフィラメント状コアおよび／または弾性複合ヤーンとの比較におけるフィラメント状コアおよび／または一般的な弾性複合ヤーンの挙動の概略図である。この線図は、フィラメント状コアおよび／または弾性複合ヤーンの伸びに応じた応力またはリカバリ力の挙動を示している。
【００９０】
破線が、７０デニールの質量を有するフィラメント状コアである単一の弾性パフォーマンスフィラメント、およびより大きな質量、すなわち１４０デニールを有するフィラメント状コアである単一の弾性パフォーマンスフィラメントの弾性挙動を表している。
【００９１】
見て取ることができるとおり、単一の７０デニールのフィラメントの場合、伸びｅがかなり大きくなったとしても、力Ｆは小さい。対照的に、単一の弾性パフォーマンスフィラメントの材料を２倍（１４０デニール）にすると、小さな伸びにおいても、フィラメント状コアまたはヤーンによって強いリカバリ力Ｆまたは応力が加えられる。１つの弾性パフォーマンスフィラメント（それぞれ異なるサイズ）だけを有する公知の両方のフィラメント状コアは、「コルセット」現象または「スラギー」な見た目のいずれかの欠点に悩まされる。
【００９２】
とりわけ少なくとも２つの弾性パフォーマンスフィラメントの異なるドラフト比によって実現される力シフト機構を有するフィラメント状コアを提供する本発明により、本発明によるフィラメント状コア３または弾性複合ヤーン１は、２つの調整された挙動ゾーン、すなわち快適ゾーンおよびパワーゾーンを提供する。ドラフト比の相違の選定が、力の増加の小さな勾配と力の増加の大きな勾配との間のシフト点（ブレーク点）を定める。フィラメント状コアまたは弾性複合ヤーンの挙動は、実線で描かれている。
【００９３】
快適ゾーンにおいては、例えば脚の領域に、低いリカバリ力が加わることになり、弾性複合ヤーンまたはフィラメント状コアによって製造された織物材料のユーザは、いわゆる「コルセット」効果に悩まされることがない。しかしながら、大きな力が加わる膝領域などの領域では、強い伸長の領域を元の形状に戻すために強いリカバリ力が加えられる。したがって、織物材料が「スラギー」にならない。
【００９４】
以下の表に、弾性複合ヤーン１の伸びに応じて異なる弾性挙動を提供するために、弾性パフォーマンスフィラメントの種々の物理的なパラメータを選択するフィラメント状コアおよび／または弾性複合ヤーンの種々の例が示される。
【表１】
2018510976.tif 000004
【００９５】
実施例１，３，５，７，９，１１，１３，１６，１７，１９，２０，２３，２５，２７，および２９は、いずれも２つの弾性パフォーマンスフィラメント１１，１３および非弾性コントロールフィラメント１５を含むフィラメント状コアおよび／または弾性複合ヤーンに関する。
【００９６】
実施例２，４，６，８，１０，１２，１４，１５，１８，２１，２２，２４，２６，および２８は、非弾性コントロールフィラメント１５を有さず、２つの弾性パフォーマンスフィラメント１１，１３のみを有するフィラメント状コアまたは弾性複合ヤーンに関する。
【００９７】
図４ａ、図４ｂ、および図５によるさらなる実施形態に関して、図面の説明をより分かり易くするために、上述のように、本発明による弾性複合ヤーン１の類似または同一の要素については、同じ参照符号が使用される。
【００９８】
図４ａおよび図４ｂの実施形態は、フィラメント状コア３に関して図３ａの実施形態と同一である。しかしながら、異なる繊維シース５が使用される。図１による繊維シース５とは対照的に、図３および図４による繊維シース５は、不規則に成形されている。しかしながら、弾性複合ヤーン１の弾性挙動は、上述の例に従って説明した弾性挙動と同様である。
【００９９】
両方の実施形態によれば、とくには図３ｂおよび図４ｂに照らし、弾性複合ヤーン１の繊維シース内の少なくとも２つの弾性パフォーマンスフィラメント１１，１３および非弾性コントロールエレメント１５の一体化のための製造処理工程に関して、紡糸ステーションは、綿繊維などの繊維が最初に別個のロービング２１を使用することによってそれぞれの弾性パフォーマンスフィラメント１１，１３の周囲に別々に紡糸されるという点で、合流ステーション７５の上流に位置する。非弾性コントロールフィラメント１５は、「裸」のままであり、すなわち今のところは繊維を有さない。合流ステーション７５において、既に繊維サブシース５によって囲まれている弾性パフォーマンスフィラメント１１，１３および非弾性コントロールフィラメント１５の両方が、複合ヤーン１を実現するねじり動作Ｔによって一体に合流させられる。
【０１００】
図６および図７によれば、本発明の複合ヤーン１の第５の実施形態が示されているが、図面の説明をより読み易くするために、ヤーンの同様または同一の構成要素については、同じ参照符号が使用される。
【０１０１】
図６および図７による弾性複合ヤーン１は、最初に（フィラメント１１，１３ではなく）非弾性コントロールフィラメント１５がロービング２１によって囲まれる点で、製造工程において図３ａおよび図３ｂの上述の実施形態から相違する。これに関して、ロービング２１は１つだけ使用される。
【０１０２】
紡糸作用Ｔの上流に、少なくとも２つの弾性パフォーマンスフィラメント１１，１３がシース５となるロービング２１へと一体化される合流ステーション７５が配置されている。少なくとも２つの（裸の）弾性パフォーマンスフィラメント１１，１３を合流させるとき、とくには少なくとも２つの弾性パフォーマンスフィラメントを非弾性コントロールフィラメント２１に接続してフィラメント状コア３を形成するために、ねじり動作Ｔが実行される。
【０１０３】
図８，図９，および図１０による弾性複合ヤーン１の第６の実施形態は、とくには、ロービング２１、したがって主シース５を製作するための異なる繊維材料の特定の使用において、図６および図７のヤーン１とは異なる。製造は、図６および図７による第３の実施形態に記載されたものと同様である。図１１〜図１８に、フィラメント状コア３および／または弾性複合ヤーン１を製造するための種々の設備が示され、全体に参照符号５１が組み合わせられている。以下で、本発明によるフィラメント状コア３および／または弾性複合ヤーン１を製造するための設備５１の構成要素／ステーション、作用の点について説明する。
【０１０４】
図１１に、本発明によるフィラメント状コア３を製作するための製造プロセスが、概略的に示されている。前記設備５１は、弾性パフォーマンスフィラメント１１，１３を供給するために隣接する駆動ドラムと協働するボビン９１，９３上に設けられた第１および第２のパフォーマンスフィラメント１１，１３の２つの供給源を含む。
【０１０５】
搬送方向Ｍにおける下流に、それぞれのドラフト装置９５，９７が配置され、２つの弾性パフォーマンスフィラメント１１，１３が既知のジェット装置１０１において一体化される前に、２つの弾性パフォーマンスフィラメント１１，１３の最終的な異なるドラフト比を独立して生成する。
【０１０６】
弾性パフォーマンスフィラメント１１，１３の供給源に並列に、非弾性コントロールフィラメント１５の供給源が、参照番号１０３に組み合わせられている。ＰＥＳ、ＰＢＴ、Ｔ４００、などの非弾性コントロールフィラメント１５は、ジェット装置１０１における２つの弾性パフォーマンスフィラメント１１，１３との合流のために、搬送装置１０５によって搬送される。さらなるドラフトシリンダ１０７を、ジェット装置の下流に配置することができる。
【０１０７】
ジェット装置において、３つのフィラメント１１，１３，１５は、フィラメント状コア３の要求される性能に従ってねじられ、さらには／あるいは入り交じらされる。トラバース１１１の後で、実現された２つの異なるドラフト比を備える２つの弾性パフォーマンスフィラメント１１，１３と非弾性コントロールフィラメント１５とを有するフィラメント状コアが、ボビン１１５にストックされる。
【０１０８】
以下では、とくには弾性複合ヤーン１を製作し、あるいは繊維シース５のためのロービングが含まれない場合にはフィラメント状コア３だけを製作するための図示の設備５１に、とくに注目する。
【０１０９】
ロービング／フィラメント１１，１３，１５，１５ａ，１５ｂ，２１，２１ａ，２１ｂの供給方向Ｍを考慮し、設備５１は、最終的には綿の安定繊維の１つまたは２つ以上のロービング２１，２１ａ，２１ｂのため、および少なくとも２つの弾性パフォーマンスフィラメント１１，１３のため、ならびに最終的には１つ以上の非弾性コントロールフィラメント１５，１５ａ、１５ｂのためのクリル取り付けされた供給部５３を備える。図１２〜図１８に示される設備５１は、本発明によるフィラメント状コア３および／または弾性複合ヤーン１を製造するように構成されている。
【０１１０】
フィラメント１１，１３，１５，１５ａ，１５ｂおよびロービング２１，２１ａ，２１ｂは、クリル取り付けされた供給部５３のそれぞれのボビンから、合流ステーション／位置７５に向かって供給方向Ｍに引き下げられる。フィラメント１１，１３，１５，１５ａ，１５ｂおよびロービング２１，２１ａ，２１ｂを引き下げるために、ヤーン１および／またはコア３を形成するために回転して特定の量の繊維およびフィラメントを必要とする最終ヤーンパッケージまたはボビン８１の全体的な回転動作によって、引っ張り力が生成および決定される。ヤーンパッケージ８１の回転動作により、全てのストランド、すなわちフィラメントおよびロービングが、クリル取り付けされた供給部５１から引き出される。
【０１１１】
クリル取り付けされた供給部５１の下流に、円柱形のバーの形態のプリテンション装置６３が、フィラメント１１，１３，１５，１５ａ，１５ｂおよびロービング２１，２１ａ，２１ｂの向きを変えるために配置されている。
【０１１２】
ロービング２１，２１ａ，２１ｂが予見される場合、プリテンション装置６３から、ロービング２１，２１ａ，２１ｂは、図１２〜図１５の設備５１に関してのみ予見される調整装置６６へと案内される。
【０１１３】
設備５１のプロセスで弾性複合ヤーン１／フィラメント状コア３を形成するとき、弾性パフォーマンスフィラメント１１，１３について異なるドラフト比を確立し、すなわち弾性パフォーマンスフィラメント１１，１３における異なる引張張力（コア（３）またはヤーン（１）の単位長さ当たりのフィラメントの弾性材料の異なる量）を確立するために、ドラフト比の生成が、図１１〜図２０による設備５１の各々について提供される。
【０１１４】
ドラフト比を生成するために、それぞれのフィラメント１１，１３が、全体的なコアまたはヤーン速度でボビンから引き出され、ドラフト比が、引っ張り力に抗して作用する抵抗力を増減させることによって調整される。抵抗力が大きいほど、フィラメントのそれぞれのドラフト比が大きくなり、その逆も然りである。したがって、本発明によれば、第１および第２の弾性パフォーマンスフィラメント１１，１３は、それぞれの弾性パフォーマンスフィラメント１１，１３に与えられる異なる引っ張り抵抗によって生じる異なる引張応力を有する弾性複合ヤーン１を形成するようにもたらされる。フィラメント状コア３／弾性複合ヤーン１内の個々の弾性パフォーマンスフィラメント１１，１３のドラフト比を、全体的なコアまたはヤーン速度と、個々の弾性パフォーマンスフィラメント１１，１３のそれぞれのボビンからの個々の繰り出し速度との間の速度差によって定めることができる。全体的なコアまたはヤーン速度は、合流ステーション７５に隣接する被駆動バー９９によって決定される。コア３またはヤーン１は、前記（最終）被駆動バー９９によって最終ヤーンパッケージまたはボビン８１上へと駆動される。それぞれの弾性パフォーマンスフィラメント１１，１３のそれぞれのボビンからの繰り出しの速度が、最終被駆動バー９９によって生み出されるコアまたはヤーン速度と同一である場合、弾性パフォーマンスフィラメント１１，１３のドラフト比は１であり、すなわち弾性パフォーマンスフィラメントに予めの引張は導入されない。これに限られない一例によれば、フィラメント状コア３またはヤーンは、１０ｍ／分という全体的なコアまたはヤーン速度を有する。最終バー９９は、これに応じて駆動される。それぞれの支持バー６２ｃおよび６２ｄは、それぞれの弾性パフォーマンスフィラメント１１，１３の繰り出し速度を調整するために、制御可能に駆動または拘束される。繰り出しの速度が１０ｍ／分を下回ると、ドラフト比が１よりも大きくなる。この場合には、弾性パフォーマンスフィラメント１１は５ｍ／分という速度で繰り出され、１０ｍ／分という全体的なヤーンまたはコア速度と比較して材料の半分がフィラメント状コア３または弾性複合ヤーン１へともたらされる。この結果、ドラフト比は２．０になる。弾性パフォーマンスフィラメント１１に、これに応じた予めの張力が導入される。第２の弾性パフォーマンスフィラメント１３が２．５ｍ／分という速度で繰り出されると、弾性パフォーマンスフィラメント１３は、さらに強く引き伸ばされ、４．０というドラフト比を受け取る。２つの弾性パフォーマンスフィラメント１１，１３の間のドラフト比の差は、２．０である。
【０１１５】
合流ステーション７５の上流に、合流ステーション７５での合流動作が安全かつ適切に行われるように、センタリングおよび案内装置６１が予見される。前記案内およびセンタリング装置６１を、とくには図１２〜図１５の実施形態において見て取ることができ、各々の設備５１に統合することができる。案内およびセンタリング装置６１を、図２１においてより明確に識別することができる。好ましい実施形態による案内およびセンタリング装置は、少なくとも２つの弾性パフォーマンスフィラメント１１，１３および随意による少なくとも１つの非弾性コントロールフィラメント１５，１５ａ，１５ｂの全てを受け取る回転ドラム構造７２によって形成される。前記案内ドラム構造７２は、静止した回転軸Ｒ（図２０）に対して独立して回転および空転可能に支持された３つのディスクホイール６５ａ、６５ｂ、６５ｃを備える。ホイール６５ａ、６５ｂ、６５ｃの各々は、断面がＶ字形である周溝７１ａ、７１ｂ、７１ｃを有する。溝７１ａ、７１ｂ、７１ｃは、互いに軸方向に等間隔に位置している。中央の溝７１ｂは、非弾性コントロールフィラメント１５を受け取る。フィラメント１１，１３，１５，１５ａ，１５ｂの各々は、各々の溝の尖った線の底に受け入れられる。各々のディスク６５ａ〜６５ｃの周速度は、案内およびセンタリング装置がフィラメント１１，１３（１５）のドラフト比に及ぼす影響が皆無であり、あるいは少なくとも最小限であるように、それぞれのフィラメント１１，１３（１５）の繰り出しの速度に合わせられる。
【０１１６】
図１６を参照すると、代案の設備５１は、自身のドラフト比発生装置６１を備えなくてもよく、むしろサブフィラメント状コア３０を形成するように非弾性コントロールフィラメント１５に既に組み合わせられた予めの応力が既に導入された弾性パフォーマンスフィラメント１１，１３が、設備５１へと導入される。すなわち、１つの弾性パフォーマンスフィラメント１１と１つの非弾性コントロールフィラメント１５とで構成されるサブフィラメント状コア３０が、予めの製造によって特定の第１のドラフト比にて実現済みである。第１のドラフト比の弾性パフォーマンスフィラメント１１を有するこの第１の製造済みのサブフィラメント状コア３０が、ボビン６９によってそれぞれ供給される。ドラフト比の異なる弾性パフォーマンスフィラメント１１，１３を有する２つのサブフィラメント状コア３０の組み合わせであるフィラメント状コア３は、繊維シース５を備えない。２つのサブフィラメント状コア３０は、フィラメント状コア３を確立するために合流ステーション７５において合流させられる。それぞれのサブフィラメント状コア３０内の２つの弾性パフォーマンスフィラメント１１，１３は、２つの異なるドラフト比を有するので、得られるフィラメント状コア３は、２つの異なるドラフト比を有する２つの弾性パフォーマンスフィラメント１１，１３を含む。
【０１１７】
図１７および図１８を参照すると、フィラメント状コア３または弾性複合ヤーン１を製造するための設備５１は、２つの異なる種類にて示されている。図１７による設備５１は、図１８による設備５１によって製造されるフィラメント状コア３と同一の構造を有するフィラメント状コア３を製造する。フィラメント状コア３は、２つの弾性パフォーマンスフィラメント１１，１３および２つの非弾性コントロールフィラメント１５ａ、１５ｂのみで構成される。
【０１１８】
しかしながら、図１７および図１８による設備には、図１９および図２０に詳細に示されている自身のドラフト比発生装置６０が統合されている。
【０１１９】
各々のドラフト比発生装置６１は、フレーム構造６４によって支持された２対のバー６２ａ、６２ｂおよび６２ｃ、６２ｄを備える。バー６２ａ〜６２ｄは、弾性パフォーマンスフィラメントおよび非弾性コントロールフィラメントのそれぞれのボビンが受け入れる。バー６２ａ、６２ｂおよび６２ｃ、６２ｄの各対は、サーボエンジン６８、６８ａ、６８ｂ、６８ｃ、６８ｄによって駆動される。
【０１２０】
図１９の実施形態によれば、ドラフト比発生装置６１は、バー６２，６２ｂまたは６２ｃ、６２ｄの各対ごとにサーボエンジンを１つだけ備え、それぞれのサーボエンジン６８は、２つのバー６２ａ、６２ｂをベルト７４によって異なる周速度で駆動する。異なる周速度は、被駆動円柱形バー６２ａ、６２ｂの異なる半径によって生み出される。バーの半径に応じて、弾性フィラメント１１，１３のボビンの送り出し速度が、所望のドラフト比の差を発生させるように調整される。
【０１２１】
図２０による実施形態において、各々のバー６２ａ〜６２ｄは、自身のサーボエンジン６８ａ〜６８ｄおよび自身のベルト７４ａ〜７４ｄに組み合わせられている。
【０１２２】
バー６２ａ、６２ｂおよび６２ｃ、６２ｄの対に、ドラフト比がバー６２ａ、６２ｂおよび６２ｃ、６２ｄのそれぞれの対の周速度に応じて生成および調整されるように弾性パフォーマンスフィラメント１１，１３をローディングするためのウェイトロール８３（図１６，１７）が配置されている。
【０１２３】
異なるドラフト比を生成するために、上述したように、バー６２ｂおよび６２ｃのそれぞれの速度は異なる。
【０１２４】
それぞれのドラフト比が、フィラメント１１，１３（１５，１５ａ，１５ｂ）において異なって生成され、とくには弾性パフォーマンスフィラメント１１，１３のドラフト比の間で異なり、フィラメント１１，１３，１５，１５ａ，１５ｂは、ドラフト比発生システム６１を下流へと出て、リング紡糸ステーション７３に進入する（図１２）。リングスプリングステーション７３において、最終的なロービング２１ａ、２１ｂのそれぞれが、弾性パフォーマンスフィラメント１１，１３の周りにそれぞれ紡糸され、弾性パフォーマンスフィラメント１１，１３に加えられる両方の紡糸作用の紡糸方向Ｔは同じである。
【０１２５】
とくに、リング紡糸ステーション７３の下流に、２つの弾性パフォーマンスフィラメント１１，１３（図１３；繊維サブシース２１ａ、２１ｂで囲まれている）と、繊維材料を受け取っており、あるいは受け取っていない最終的にはクリーンまたは裸の非弾性コントロールフィラメント１５と、最終的にはロービング２１，２１ａ，２１ｂとが、連続的な紡糸作用Ｔ＊によって一体に合流させられる合流ステーション７５が配置されている。この合流ステーション７５の後に、最終的な弾性複合ヤーン１は、ヤーン１が巻き付けられるボビンとして実現されるヤーンパッケージ（ボビン）８１に受け取られる。
【０１２６】
図２１に見られるように、ディスクホイール６５ａ、６５ｂ、６５ｃの各々を、回転軸Ｒを中心にして回転する少なくとも１つまたは２つの駆動軸６７によって互いに独立に駆動することができる。弾性パフォーマンスフィラメント１１，１３を受け取る２つのディスクホイール６５ａ、６５ｂが同時に、かつ同じ速度で駆動される（あるいは、遅延させられる）場合、弾性パフォーマンスフィラメント１１，１３のドラフト比は等しくなる。本発明の一態様によれば、弾性パフォーマンスフィラメント１１，１３のドラフト比は、弾性パフォーマンスフィラメント１１，１３の所望の異なる弾性挙動を提供するために、異なっていなければならない。
【０１２７】
弾性複合ヤーン１を製造するための設備５１（図１４）においては、非弾性コントロールフィラメント１５と、異なるドラフト比を有する両方の弾性パフォーマンスフィラメント１１，１３とが、合流ステーション７５において合流する。ねじり回転Ｔにより、弾性複合ヤーン１が実現され、ヤーンパッケージ８１へともたらされる。非弾性コントロールフィラメント１５は、図１９，図２０，または図２１のドラフト比発生装置６１に関する上述の説明に従ってドラフト比発生装置６１によってやはり生成されたドラフト比を備えることができる。
【０１２８】
図１５による設備５１は、ＰＥＳである非弾性コントロール要素のためのボビンの配置についてのみ、図１４の設備と異なる。
【０１２９】
図１７の設備５１を参照すると、ドラフト比発生装置６１の下流で、２つの弾性パフォーマンスフィラメント１１，１３および２つの非弾性コントロールフィラメント１５ａ、１５ｂの方向が、案内フック８５によって、合流ステーション７５を形成する合流リング８７へと導かれるように変更される。この位置において、４つのフィラメント１１，１３，１５ａ、１５ｂが合流し、繊維シース５を有さない弾性複合ヤーンを形成する。
【０１３０】
２つの弾性パフォーマンスフィラメント１１，１３および２つの非弾性コントロールフィラメント１５ａ、１５ｂを含むフィラメントコア３のみが存在するこの弾性複合ヤーン１は、やはり全体的な引っ張り力をもたらすために回転するヤーンパッケージ８１によって受け取られる。図１７の製造プロセスによるこの弾性複合ヤーン１は、異なるドラフト比を有する２つの弾性パフォーマンスフィラメント１１，１３を有する。
【０１３１】
図１８によれば、２つの別々のロービング２１ａ、２１ｂによって形成された繊維シース５によって覆われた２つの弾性パフォーマンスフィラメント１１，１３を有する弾性複合ヤーン１が実現される。ドラフト比発生装置６１の下流において、２つの異なるドラフト比を有する２つの弾性パフォーマンスフィラメント１１，１３および２つのロービング２１ａ、２１ｂが、案内フック８５によって合流ステーション７５を形成する合流リング８７へと導かれる。弾性複合ヤーン１は、製造プロセスの終わりにおいてヤーンパッケージ８１によって受け取られる。
【０１３２】
一般に、前記弾性複合ヤーン１は、とくには２つの異なる弾性挙動を提供する少なくとも２つの弾性パフォーマンスフィラメント１１，１３を備える。例えば２．５以上などの大きなドラフト比を備える第１の弾性パフォーマンスフィラメントが、ヤーン１、ひいてはヤーン１で作られた布地の低い応力伸びの場合に強いリカバリ力を速やかに加える点で、弾性複合ヤーンのリカバリを果たす。一方で、例えば１．５などのより小さいドラフト比を有する第２の弾性パフォーマンスフィラメントは、おおむね不活発である（依然として低いリカバリであり、したがって全体としてのリカバリ力が強くなりすぎることが回避される）。ネガティブな現象「コルセット」も回避される。しかしながら、例えばズボンの膝および後ろの領域など、伸びの引っ張りがきわめて大きい場合に、弾性複合ヤーンは自身の長さの２〜５倍に引き伸ばされ、第２の弾性パフォーマンスフィラメントが活動を開始し、本発明による弾性複合ヤーン１が使用される場合に「たるんだ」領域が回避されるように強力なリカバリ力を提供する。
【０１３３】
以上の説明、図面、および特許請求の範囲に開示の特徴は、個別または任意の組み合わせにて、本発明を本発明の種々の実施形態にて実現するために重要であり得る。
【符号の説明】
【０１３４】
１  弾性複合ヤーン
３  フィラメント状コア
５  繊維状綿シース
１０  接触面
１１，１３  弾性パフォーマンスフィラメント
１５，１５ａ，１５ｂ  非弾性コントロールフィラメント
２１，２１ａ，２１ｂ  繊維材料／ロービング
３０  サブフィラメント状コア
４３  供給部
５１  弾性複合ヤーン１を製造するための設備
５３  クリル取り付けされた供給部
６０  ドラフト比発生装置
６１  案内およびセンタリング装置
６２ａ，６２ｂ，  バーの対
６２ｃ，６２ｄ  バーの対
６３  張力導入装置
６４  フレーム構造／プレスロール
６５ａ，６５ｂ，６５ｃ  ディスクホイール
６６  事前調整装置
６７  駆動軸
６８，６８ａ，６８ｂ，６８ｃ，６８ｄ  サーボエンジン
６９  ボビン
７０  紡糸システム
７１ａ，７１ｂ，７１ｃ  周溝
７２  案内ドラム構造
７３  リング紡糸ステーション
７４，７４ａ，７４ｂ，７４ｃ，７４ｄ  ベルト
７５  合流ステーション
８１  ヤーンパッケージ
８３  ウェイトロール
９１，９３，１１５  ボビン
９５，９７  ドラフト装置
９９  最終被駆動ボビン
１０１  ジェット装置
１０３  非弾性フィラメントの供給部
１０５  搬送装置
１０７  ドラフトシリンダ
ｅ  伸び
Ｆ  リカバリ力
Ｍ  搬送／供給方向
Ｒ  静止した回転軸
Ｔ，Ｔ＊  紡糸／ねじり方向
【図１ａ】
2018510976.tif 000005
【図１ｂ】
2018510976.tif 000006
【図２ａ】
2018510976.tif 000007
【図２ｂ】
2018510976.tif 000008
【図３ａ】
2018510976.tif 000009
【図３ｂ】
2018510976.tif 000010
【図４ａ】
2018510976.tif 000011
【図４ｂ】
2018510976.tif 000012
【図５】
2018510976.tif 000013
【図６】
2018510976.tif 000014
【図７】
2018510976.tif 000015
【図８】
2018510976.tif 000016
【図９】
2018510976.tif 000017
【図１０】
2018510976.tif 000018
【図１１】
2018510976.tif 000019
【図１２】
2018510976.tif 000020
【図１３】
2018510976.tif 000021
【図１４】
2018510976.tif 000022
【図１５】
2018510976.tif 000023
【図１６】
2018510976.tif 000024
【図１７】
2018510976.tif 000025
【図１８】
2018510976.tif 000026
【図１９】
2018510976.tif 000027
【図２０】
2018510976.tif 000028
【図２１】
2018510976.tif 000029
【国際調査報告】
2018510976.tif 000030
2018510976.tif 000031
2018510976.tif 000032
2018510976.tif 000033
2018510976.tif 000034